(57)【要約】  インクジェット塗布装置は、塗布対象物、又は、インクジェットヘッドのいずれか一方を相対的に移動させながら、前記塗布対象物に放射線硬化性樹脂を塗布するインクジェット塗布装置であって、放射線硬化性樹脂の液滴を吐出するインクジェットノズルを有するインクジェットユニットと、前記インクジェットユニットの前記塗布対象物に対する相対移動方向の後方に所定間隔だけ離間して設けられ、前記塗布対象物に塗布された前記放射線硬化性樹脂の液滴に放射線を照射する放射線照射ユニットと、を備えたインクジェットヘッドと、前記塗布対象物に対して、前記インクジェットヘッドを相対的に移動させる駆動部と、を備える。
2008007564.tif 000002
【特許請求の範囲】
【請求項１】
塗布対象物、又は、インクジェットヘッドのいずれか一方を相対的に移動させながら、前記塗布対象物に放射線硬化性樹脂を塗布するインクジェット塗布装置であって、
放射線硬化性樹脂の液滴を吐出するインクジェットノズルを有するインクジェットユニットと、前記インクジェットユニットの前記塗布対象物に対する相対移動方向の後方に所定間隔だけ離間して設けられ、前記塗布対象物に塗布された前記放射線硬化性樹脂に放射線を照射する放射線照射ユニットと、を備えたインクジェットヘッドと、
前記塗布対象物に対して、前記インクジェットヘッドを相対的に移動させる駆動部と、
を備えたことを特徴とするインクジェット塗布装置。
【請求項２】
前記駆動部は、前記塗布対象物に対して、前記インクジェットヘッドを一定速度で相対移動させて、
前記インクジェットノズルから前記塗布対象物に塗布された前記放射線硬化性樹脂に、塗布後から一定時間後、順次に放射線を照射することを特徴とする請求項１に記載のインクジェット塗布装置。
【請求項３】
前記駆動部は、前記塗布対象物について前記インクジェットヘッドを直線方向に相対移動させることを特徴とする請求項２に記載のインクジェット塗布装置。
【請求項４】
前記インクジェットヘッドは、前記インクジェットノズルユニットと前記放射線照射ユニットとの間に挟持され、
前記インクジェットノズルから吐出された前記放射線硬化性樹脂の液滴が塗布される前に、前記放射線照射ユニットから照射する放射線が照射されることを防ぐ放射線遮蔽板をさらに備えたことを特徴とする請求項１に記載のインクジェット塗布装置。
【請求項５】
前記インクジェットヘッドは、前記インクジェットユニットを挟んで相対移動方向の前方及び後方のそれぞれに前記インクジェットユニットと所定間隔だけ離間して配置された第１の放射線照射ユニットと第２の放射線照射ユニットとを備えたことを特徴とする請求項１に記載のインクジェット塗布装置。
【請求項６】
前記駆動部は、前記塗布対象物について前記インクジェットヘッドを直線方向に往復させて相対移動させると共に、
前記インクジェットヘッドは、前記相対移動方向を反転する場合に、前記第１の放射線照射ユニットから前記第２の放射線照射ユニットに切り替えて放射線を照射することを特徴とする請求項５に記載のインクジェット塗布装置。
【請求項７】
前記インクジェットヘットは、複数のインクジェットノズルが前記相対移動方向に対して垂直方向について前記塗布対象物の幅以上にわたって前記インクジェットノズルユニットに配置されていることを特徴とする請求項１に記載のインクジェット塗布装置。
【請求項８】
基板と、前記基板の上に配置される複数の情報記録層と、前記情報記録層の間に配置される樹脂中間層と、前記情報記録層上に設けられる保護層とを有する多層情報記録媒体の製造方法であって、
放射線硬化性樹脂の液滴を吐出するインクジェットノズルを有するインクジェットユニットと、塗布対象物に対する前記インクジェットユニットの相対移動方向の後方に所定間隔だけ離間して設けられ、前記塗布対象物に塗布された前記放射線硬化性樹脂に放射線を照射する放射線照射ユニットと、を備えたインクジェットヘッドを有するインクジェット塗布装置を用い、塗布対象物に対して相対移動させて、前記インクジェットユニットから前記塗布対象物上に放射線硬化性樹脂を滴下した後、順次に放射線照射ユニットから前記放射線硬化性樹脂に放射線を照射して、前記塗布対象物の上に樹脂中間層を形成する放射線硬化性樹脂の塗布及び照射工程
を含むことを特徴とする多層情報記録媒体の製造方法。
【請求項９】
前記塗布及び照射工程における前記塗布対象物は、情報記録層を備えた基板であって、
前記基板上に形成した前記放射線硬化性樹脂の表面に情報面を転写によって形成する転写工程をさらに含むことを特徴とする請求項８に記載の多層情報記録媒体の製造方法。
【請求項１０】
前記塗布及び照射工程における前記塗布対象物は、転写スタンパであって、
前記放射線硬化性樹脂を挟持して、前記転写スタンパと前記基板とを重ね合わせる重ね合わせ工程と、
前記放射線硬化性樹脂から前記転写スタンパを剥離する剥離工程と、
をさらに含むことを特徴とする請求項８に記載の多層情報記録媒体の製造方法。
【請求項１１】
前記塗布及び照射工程は、
半径方向内側の内縁部と半径方向外側の外縁部とに、放射線硬化性樹脂を滴下した後、前記放射線硬化性樹脂に放射線を照射して、所定の塗布厚みを有する前記放射線硬化性樹脂からなる前記樹脂中間層を形成する領域を囲む内縁部及び外縁部の壁面を形成する工程と、
内縁部及び外縁部の前記壁面によって囲まれた領域に、放射線硬化性樹脂を滴下した後、前記放射線硬化性樹脂に放射線を照射して樹脂中間層を形成する工程と、
を含むことを特徴とする請求項８に記載の多層情報記録媒体の製造方法。
【請求項１２】
前記塗布及び照射工程において、前記塗布対象物に対して前記インクジェット塗布装置を一定速度で相対移動させて、前記放射線硬化性樹脂の塗布後から所定時間経過後に放射線を照射することを特徴とする請求項８に記載の多層情報記録媒体の製造方法。
【請求項１３】
複数回の前記塗布及び照射工程を行うことを特徴とする請求項８に記載の多層情報記録媒体の製造方法。
【請求項１４】
複数回の前記塗布及び照射工程のうち最後の工程における前記放射線の照射量が、それまでの塗布及び照射工程における照射量に対して少ないことを特徴とする請求項１３に記載の多層情報記録媒体の製造方法。
【請求項１５】
複数回の前記塗布及び照射工程のうち最後の工程では、前記放射線硬化性樹脂の塗布のみを行うことを特徴とする請求項１３に記載の多層情報記録媒体の製造方法。
【請求項１６】
前記塗布及び照射工程において、前記放射線硬化性樹脂として複数種類の樹脂を用いることを特徴とする請求項１１に記載の多層情報記録媒体の製造方法。
【請求項１７】
請求項８から１６のいずれか一項に記載の前記多層情報記録媒体の製造方法を用いて作製されたことを特徴とする多層情報記録媒体。
【請求項１８】
前記多層情報記録媒体は、前記樹脂中間層の端面が前記インクジェットノズルからの液滴によるジグザグ状を呈することを特徴とする請求項１７に記載の多層情報記録媒体。
【発明の詳細な説明】
【技術分野】
【０００１】
本発明は、再生または記録再生を目的とした情報記録媒体及びその製造方法に関する。特に、２層以上の情報記録層を有する多層情報記録媒体及びその製造方法に関する。
【背景技術】
【０００２】
近年、光学的な情報記録方式の研究が進められ、産業用や民生用途に広く使用されるようになった。特にＣＤやＤＶＤなどの高密度に情報を記録することができる光情報記録媒体が普及している。このような光情報記録媒体は、情報信号を表すピットや、記録再生光をトラッキングするための案内溝などの凹凸形状信号が形成された透明基板上に、金属薄膜や、熱記録が可能な薄膜材料などが積層され、さらに保護層が積層されている。保護層は、金属薄膜や薄膜材料などを大気中の水分などから保護する樹脂層や透明基板等によって構成されている。情報の再生はレーザ光を前記金属薄膜や薄膜材料に照射し、反射光の光量変化を検出することなどによりなされる。【０００３】
ＣＤの場合、片面に情報信号を示す凹凸形状を有する厚み約１．１ｍｍの樹脂基板上に金属薄膜あるいは薄膜材料などを積層し、その後、紫外線硬化樹脂などをコーティングして保護層を形成することにより作製される。なお、情報信号の再生は、保護層側ではなく基板側からレーザ光を入射することにより行われる。【０００４】
また、ＤＶＤの場合、厚み約０．６ｍｍの樹脂基板上の凹凸面に金属薄膜あるいは薄膜材料などを積層した後、別に準備された厚み約０．６ｍｍの樹脂基板を紫外線硬化樹脂などにより貼り合わせることによって作製される。光情報記録媒体では大容量化に対する要望が高まってきており、ＤＶＤ等では情報層の多層化が図られており、凹凸形状信号と金属薄膜や薄膜材料などから形成される信号層が厚み数十μｍの中間層を挟んで構成されている２層構造の光情報記録媒体などが提案されている。【０００５】
近年、デジタルハイビジョン放送の普及に伴い、ＤＶＤよりもさらに高密度でかつ大容量の次世代光情報記録媒体が求められている。例えば、厚み１．１ｍｍの基板上の凹凸面に金属薄膜などを積層し、さらに厚み約０．１ｍｍの保護層を形成したＢｌｕ−ｒａｙディスクなどの大容量記録媒体が提案されている。Ｂｌｕ−ｒａｙディスクでは、ＤＶＤに比べ、凹凸形状で形成される情報層のトラックピッチも狭く、また、ピットの大きさも小さくなっている。このため情報の記録再生を行うレーザのスポットを情報層上で小さく絞る必要がある。Ｂｌｕ−ｒａｙディスクでは、レーザ光の波長を４０５ｎｍという短波長の青紫レーザを使用すると共に、レーザ光を絞り込む対物レンズとして開口数（ＮＡ）が０．８５のものを使用した光学ヘッドを用いている。上記光学ヘッドによって、レーザ光のスポットを情報層上で小さく絞り込んでいる。しかし、スポットが小さくなるとディスクの傾きによる影響を大きく受けやすくなり、ディスクが少しでも傾くとビームスポットに収差が発生する。ビームスポットに収差が生じると、絞りこんだビームに歪みが生じて記録再生できなくなるといった課題が生じる。そのためＢｌｕ−ｒａｙディスクでは、ディスクのレーザ入射側の保護層の厚さを０．１ｍｍ程度と薄くすることによってその欠点を補っている。【０００６】
ところで、このＢｌｕ−ｒａｙディスクのような大容量の次世代光情報記録媒体においても、ＤＶＤと同様に情報層の多層化による記憶容量の大容量化が提案されている。【０００７】
図２は、情報記録層を２層有する２層型Ｂｌｕ−ｒａｙディスクの断面図である。
この２層型Ｂｌｕ−ｒａｙディスクは、片面に第１の情報面２０２が凹凸形状により形成された成形樹脂基板２０１上に、金属薄膜あるいは熱記録が可能な薄膜材料を積層し、第１の情報記録層２０３が形成されている。第１の情報記録層２０３上に記録再生光に対して略透明な樹脂中間層２０４が形成され、その樹脂中間層２０４上には凹凸形状よりなる第２の情報面２０５が形成されている。第２の情報面２０５上に、記録再生光に対して半透過性を有する金属薄膜あるいは熱記録が可能な薄膜材料を積層して第２の情報記録層２０６が形成されている。そして、第２の情報記録層２０６を覆うように記録再生光に対して略透明な樹脂がコーティングされた保護層２０７を有する。この２層Ｂｌｕ−ｒａｙディスクは、保護層２０７側からレーザ光を入射し、第１の情報記録層あるいは第２の情報記録層のうち、記録再生を行う情報記録層に焦点を合わせることによって、信号の記録および再生などを行うことができる。なお、成形樹脂基板２０１の厚みは約１．１ｍｍであり、樹脂中間層の厚みは約２５μｍに設定され、保護層２０７の厚みは約７５μｍに設定されている。【０００８】
なお、ここでいう略透明とは、記録再生光に対して約９０％以上の透過率を有することを意味しており、また、半透明とは記録再生光に対して１０％以上９０％以下の透過率を有することを意味している。【０００９】
このような多層型のＢｌｕ−ｒａｙディスクの製造方法は一般的には次のようにしてなされる。一例として２層型Ｂｌｕ−ｒａｙディスクの製造方法について説明する。【００１０】
まず、成形樹脂基板を用意する。成形樹脂基板は、金属スタンパを用いて射出成形法等の樹脂成形方法により、成形される。基板材料としては成形性に優れたポリカーボネートなどの材料が用いられることが多い。その後、特許文献１に示すようなスピンコート法などを用いた樹脂層の形成工程を用いて樹脂層の積層を行う。【００１１】
図４（ａ）〜（ｉ）は、スピンコート法を用いた樹脂中間層、および保護層の作製工程を含む２層ディスクの作製工程を示す図である。
（ａ）厚み約１．１ｍｍの成形樹脂基板４０１を、金属スタンパを用いた射出成形法などの樹脂成形法により成形樹脂基板４０１を形成する。この成形樹脂基板４０１は、片面に凹凸形状からなるピットや案内溝により形成された第１の情報面を有する。
（ｂ）次いで、上記の第１の情報面上に金属薄膜や熱記録が可能な薄膜材料などをスパッタリング法や蒸着法などによって形成して、第１の情報記録層４０２を形成する。
（ｃ）この第１の情報記録層が形成された成形樹脂基板４０１を回転ステージ４０３上に真空吸着などの方法により固定する（図４（ａ））。
（ｄ）回転ステージ４０３に固定された成形樹脂基板４０１上の第１の情報記録層４０２には、ディスペンサーによって放射線硬化性樹脂Ａ４０４が所望の半径上に同心円状に塗布される（図４（ｂ））。
（ｅ）その後、回転ステージ４０３をスピン回転させることにより放射線硬化性樹脂Ａ４０４の延伸を行い、樹脂層４０６を形成する（図４（ｃ））。このとき樹脂層４０６の厚みは、放射線硬化性樹脂Ａ４０４の粘度やスピン回転の回転数、および回転時間、スピン回転をさせている周囲の雰囲気、たとえば、温度や湿度などを任意に設定することにより、所望の厚みに制御することができる。
（ｆ）スピン回転停止後、樹脂層４０６は、放射線照射機４０５の放射線照射によって硬化される。【００１２】
次に、転写スタンパ４０７上に樹脂層４１１を形成する。
（ａ）金属スタンパを用いて射出成形法によって、第２の情報面を形成するための転写スタンパ４０７を形成する。
（ｂ）この転写スタンパ４０７を回転ステージ４０８上に真空吸着等によって固定する。
（ｃ）回転ステージ４０８に固定された転写スタンパ４０７上にディスペンサーによって放射線硬化性樹脂Ｂ４０９を所望の半径上に同心円状に塗布する（図４（ｄ））。
（ｄ）次いで、回転ステージ４０８をスピン回転させることにより放射線硬化性樹脂Ｂ４０９の延伸を行い、樹脂層４１１を形成する（図４（ｅ））。樹脂層４１１の厚みは上述のように所望の厚みに制御できる。
（ｅ）スピン回転停止後、放射線照射機４１０の放射線照射によって樹脂層４１１を硬化する。【００１３】
次に、転写スタンパ４０７から成形樹脂基板４０１上へ第２の情報面を有する樹脂層４１１を転写する。
（ａ）それぞれ樹脂層４０６、４１１が形成された成形樹脂基板４０１と転写スタンパ４０７とを、回転ステージ４１３上で、それぞれの樹脂層４０５、４１１が対向するように放射線硬化性樹脂Ｃ４１２を介して重ね合わせる（図４（ｆ））。
（ｂ）次に、成形樹脂基板４０１と転写スタンパ４０７とを一体化させた状態で回転ステージ４１３をスピン回転することによって、放射線硬化性樹脂Ｃは延伸され、所望の厚みに制御された樹脂層４１４が形成される。
（ｃ）次いで、放射線照射機４１５によって放射線を照射して放射線硬化性樹脂Ｃ４１２を硬化させる（図４（ｇ））。放射線硬化性樹脂Ｃ４１２によって成形樹脂基板４０１と転写スタンパ４０７が一体化される。
（ｄ）その後、転写スタンパ４０７と放射線硬化性樹脂Ｂ４１１との界面で転写スタンパ４０７を剥離する。これにより、成形樹脂基板４０１の上に第２の情報面が形成される（図４（ｈ））。
（ｅ）この第２の情報面上に金属薄膜や熱記録が可能な薄膜材料などをスパッタリング法や蒸着法などにより成膜して第２の情報記録層４１６を形成する。
（ｆ）その後、同様のスピンコート法により放射線硬化性樹脂Ｄを塗布、放射線硬化することによって保護層４１７を形成する（図４（ｉ））。場合によっては、保護層の上から、傷や指紋の付着などによる保護層表面の欠陥を予防するためのハードコート層などを形成することもある。
このようにして２層型Ｂｌｕ−ｒａｙディスクが完成する。【００１４】
なお、ここで用いられている放射線硬化性樹脂Ａ４０４は、第１の情報記録層４０２及び放射線硬化性樹脂Ｃ４１４との接着性が良好な材料を用いている。放射線硬化性樹脂Ｂ４１１は転写スタンパ４０７との剥離性が良好であって、放射線硬化性樹脂Ｃ４１４との接着性が良好なものを用いている。また、これら放射線硬化性樹脂Ａ、Ｂ、Ｃ、Ｄは記録再生光の波長に対して略透明なものを用いている。また、ここでは３種類の放射線硬化性樹脂を用いた樹脂中間層の作製工程について説明を行ったが、転写スタンパの材料の選定などにより放射線硬化性樹脂との剥離性などを制御することにより、放射線硬化性樹脂の種類を減らしたより簡易な方法もある。【００１５】
また、樹脂層の形成方法としては、ここに示したスピンコート法によるものだけではなく、スクリーン印刷法などによるものなども提案されている。この方法では、放射線硬化性樹脂層の形成の部分がスピンコート法からスクリーン印刷法に変わっただけでその他の工程についてはほぼ同様のプロセスを経る。【００１６】
【特許文献１】特開２００２−０９２９６９号公報
【発明の開示】
【発明が解決しようとする課題】
【００１７】
しかしながら、スピンコート法によって樹脂中間層を形成する場合、樹脂の供給がある特定の領域のみに行われる場合がある。また、延伸に利用する遠心力が半径位置によって異なる。これらを主要因として、放射線硬化性樹脂層を均一な厚みに形成するのが困難という課題がある。また、成形樹脂基板の外周端面まで樹脂が到達してしまうため、端面の表面張力の影響を受けて、最外周部で樹脂層が盛上ってしまうという課題がある。さらに、スピンコート法は、被塗布面の凹凸の影響を受けやすい。例えば３層や４層の情報記録層を有する多層情報記録媒体などを製造する際や、保護層を形成する際には、前もって形成された樹脂中間層の上にスピンコートを行う。この場合、複数の層の樹脂中間層の凹凸の影響が累積するため、厚み均一性がさらに悪化する可能性がある。【００１８】
また、スピンコート法を用いた場合、放射線硬化性樹脂を１回塗布するにあたって、約１０秒前後の時間を要し、多層情報記録媒体の製造において生産効率を低下させる要因にもなっている。また、スピンコート法の場合、基板上に滴下した樹脂を一部振り切りながら樹脂層を形成するため、実際に基板上に形成される樹脂中間層に必要な樹脂量よりも多くの樹脂を滴下する必要がある。さらに、基板上から振り切られた樹脂はそのまま廃棄されるか、もしくはリサイクルするなどの新たなプロセスを経て、再利用する必要がある。この振り切られた樹脂の処理も生産性の低下をまねく要因ともなっている。【００１９】
スクリーン印刷法による樹脂中間層の形成工程では、スピンコート法に比べて均一な厚みを実現しやすい。その一方、スクリーン印刷法では、塗布時にスクリーンが情報記録層や、転写スタンパの情報面などに接触してしまうため、直接、または間接的に情報記録層に傷あるいはゴミなどを発生させてしまうといった課題がある。またスクリーン印刷法では、スクリーンに開けられた孔の部分のみから樹脂が供給されるため、樹脂が供給されない部分に気泡が噛みやすいなどの課題もある。さらに、スクリーン印刷法においても、所望の領域に樹脂を塗布するためには、所望の塗布領域以外の部分をさえぎるようにマスクをする必要があり、被塗布面との機械的な位置精度などを精度良く合わせる必要もでてくる。また、スクリーン印刷法においても、スピンコート法の場合と同様、実際に基板上に形成される樹脂中間層に必要な樹脂よりも多くの樹脂を供給する必要がある。使用されなかった樹脂については、廃棄するか、あるいはリサイクルするなどの新たなプロセスを経て再利用する必要がある。この使用されなかった樹脂の処理のため、生産性の低下をまねく要因ともなる。【００２０】
これら、スピンコート法や、スクリーン印刷法などに関する課題を解決する一つの手段として、所望の塗布領域に特別なマスクなどを必要とせず、非接触で塗布できるインクジェット法による塗布工法が考えられる。【００２１】
インクジェット法とは、体積１ｐＬから１ｎＬ程度の微小液滴を吐出する技術であり、その吐出に用いるノズルをインクジェットノズルと呼ぶ。樹脂を吐出する方法は様々あるが、共通することは、小径のインクジェットノズルから微小液滴を吐出する構造のため、吐出液の粘度が低粘度のものしか吐出できないことである。なお、吐出液の粘度が低粘度とは、常温での液タンク内の吐出液の粘度ではなく、インクジェットノズルの吐出口周辺における樹脂粘度が低粘度であることを意味する。つまり、インクジェット法では、吐出口周辺における樹脂粘度を低粘度とすることが必要となる。例えば、インクジェットノズルの吐出口付近をヒータ等で加熱して、吐出液粘度を低下させて吐出する方法などが用いられることもある。現在、一般的に用いられている、あるいは販売されているインクジェットノズルにおいては、吐出可能な吐出液の吐出口付近での粘度は、数ｍＰａ・ｓから数十ｍＰａ・ｓ程度である。【００２２】
インクジェット法を用いて樹脂中間層を作製する場合には、インクジェットノズルから低粘度の樹脂を吐出するため、塗布後において樹脂の流動などが生じやすい。そのため、塗布領域の端面において、樹脂の盛り上がりが生じたり、あるいは所望の塗布領域よりも広範囲に樹脂がはみ出してしまうなどの課題がある。また、先に述べたとおり体積１ｐＬから１ｎＬ程度の微小液滴しか吐出できないため、例えば、１０μｍを超えるような厚みの塗布が非常に困難であるといった課題も生じる。【００２３】
本発明の目的は、上記のインクジェット法における課題を解決し、例えば１０μｍを超えるような厚みにおいても、均一な厚みの樹脂中間層を作製し、良好な信号特性を有する多層情報記録媒体の製造方法を提供することである。
【課題を解決するための手段】
【００２４】
本発明では、上述のインクジェット法における課題を以下に示す手段によって解決することができる。すなわち、本発明に係るインクジェット塗布装置は、塗布対象物、又は、インクジェットヘッドのいずれか一方を相対的に移動させながら、前記塗布対象物に放射線硬化性樹脂を塗布するインクジェット塗布装置であって、
放射線硬化性樹脂の液滴を吐出するインクジェットノズルを有するインクジェットユニットと、前記インクジェットユニットの前記塗布対象物に対する相対移動方向の後方に所定間隔だけ離間して設けられ、前記塗布対象物に塗布された前記放射線硬化性樹脂に放射線を照射する放射線照射ユニットと、を備えたインクジェットヘッドと、
前記塗布対象物に対して、前記インクジェットヘッドを相対的に移動させる駆動部と、
を備えたことを特徴とする。
上記の構成を用いることによって、インクジェットノズルによって低粘度の放射線硬化性樹脂を塗布しながら、塗布後、順次に放射線硬化を行うことが可能となり、低粘度の放射線硬化性樹脂の流動を抑制することが可能となる。【００２５】
また、前記駆動部は、前記塗布対象物に対して、前記インクジェットヘッドを一定速度で相対移動させてもよい。この場合には、前記インクジェットノズルから前記塗布対象物に塗布された前記放射線硬化性樹脂に、塗布後から一定時間後、順次に放射線を照射することができる。さらに、前記駆動部は、前記塗布対象物について前記インクジェットヘッドを直線方向に相対移動させてもよい。【００２６】
またさらに、前記インクジェットヘッドは、前記インクジェットノズルユニットと前記放射線照射ユニットとの間に挟持され、
前記インクジェットノズルから吐出された前記放射線硬化性樹脂の液滴が塗布される前に、前記放射線照射ユニットから照射する放射線が照射されることを防ぐ放射線遮蔽板をさらに備えてもよい。【００２７】
また、前記インクジェットヘッドは、前記インクジェットユニットを挟んで相対移動方向の前方及び後方のそれぞれに前記インクジェットユニットと所定間隔だけ離間して配置された第１の放射線照射ユニットと第２の放射線照射ユニットとを備えてもよい。【００２８】
さらに、前記駆動部は、前記塗布対象物について前記インクジェットヘッドを直線方向に往復させて相対移動させると共に、
前記インクジェットヘッドは、前記相対移動方向を反転する場合に、前記第１の放射線照射ユニットから前記第２の放射線照射ユニットに切り替えて放射線を照射してもよい。【００２９】
またさらに、前記インクジェットヘットは、複数のインクジェットノズルが前記相対移動方向に対して垂直方向について前記塗布対象物の幅以上にわたって前記インクジェットノズルユニットに配置されていてもよい。
この構成を用いることにより効率的な放射線硬化性樹脂の塗布が可能となる。【００３０】
本発明に係る多層情報記録媒体の製造方法は、基板と、前記基板の上に配置される複数の情報記録層と、前記情報記録層の間に配置される樹脂中間層と、前記情報記録層上に設けられる保護層とを有する多層情報記録媒体の製造方法であって、
放射線硬化性樹脂の液滴を吐出するインクジェットノズルを有するインクジェットユニットと、塗布対象物に対する前記インクジェットユニットの相対移動方向の後方に所定間隔だけ離間して設けられ、前記塗布対象物に塗布された前記放射線硬化性樹脂に放射線を照射する放射線照射ユニットと、を備えたインクジェットヘッドを有するインクジェット塗布装置を用い、塗布対象物に対して相対移動させて、前記インクジェットユニットから前記塗布対象物上に放射線硬化性樹脂を滴下した後、順次に放射線照射ユニットから前記放射線硬化性樹脂に放射線を照射して、前記塗布対象物の上に樹脂中間層を形成する放射線硬化性樹脂の塗布及び照射工程
を含むことを特徴とする。
上記の構成により均一な厚みの樹脂中間層の形成が可能となる。【００３１】
また、前記塗布及び照射工程における前記塗布対象物は、情報記録層を備えた基板であってもよい。この場合、前記基板上に形成した前記放射線硬化性樹脂の表面に情報面を転写によって形成する転写工程をさらに含んでもよい。【００３２】
さらに、前記塗布及び照射工程における前記塗布対象物は、転写スタンパであってもよい。この場合、前記放射線硬化性樹脂を挟持して、前記転写スタンパと前記基板とを重ね合わせる重ね合わせ工程と、
前記放射線硬化性樹脂から前記転写スタンパを剥離する剥離工程と、
をさらに含んでもよい。【００３３】
また、前記塗布及び照射工程は、
半径方向内側の内縁部と半径方向外側の外縁部とに、放射線硬化性樹脂を滴下した後、前記放射線硬化性樹脂に放射線を照射して、所定の塗布厚みを有する前記放射線硬化性樹脂からなる前記樹脂中間層を形成する領域を囲む内縁部及び外縁部の壁面を形成する工程と、
内縁部及び外縁部の前記壁面によって囲まれた領域に、放射線硬化性樹脂を滴下した後、前記放射線硬化性樹脂に放射線を照射して樹脂中間層を形成する工程と、
を含んでもよい。
上記の構成により、内縁部及び外縁部の壁部で囲まれた領域に放射線硬化性樹脂を塗布するので、樹脂が流動性を有していても均一な厚みの樹脂中間層が実現できる。【００３４】
さらに、前記塗布及び照射工程において、前記塗布対象物に対して前記インクジェット塗布装置を一定速度で相対移動させて、前記放射線硬化性樹脂の塗布後から所定時間経過後に放射線を照射してもよい。【００３５】
またさらに、複数回の前記塗布及び照射工程を行ってもよい。
また、複数回の前記塗布及び照射工程のうち最後の工程における前記放射線の照射量が、それまでの塗布及び照射工程における照射量に対して少なくしてもよい。
さらに、複数回の前記塗布及び照射工程のうち最後の工程では、前記放射線硬化性樹脂の塗布のみを行ってもよい。
上記の構成によって、放射線硬化性樹脂の最表面は未硬化部分を有するので、良好な情報面の転写が実現される。【００３６】
また、前記塗布及び照射工程において、前記放射線硬化性樹脂として複数種類の樹脂を用いてもよい。この構成により、機能の異なる複数の樹脂を積層した樹脂中間層を形成できる。【００３７】
さらに、本発明に係る多層情報記録媒体は、前記多層情報記録媒体の製造方法を用いて作製されたものである。またさらに、この多層情報記録媒体は、前記樹脂中間層の端面が前記インクジェットノズルからの液滴によるジグザグ状を呈することを特徴とする。インクジェット法によって端面がジグザグ状を呈する。
【発明の効果】
【００３８】
本発明によれば、インクジェットノズルからなるインクジェットノズルユニットと、放射線照射手段とを有し、前記放射線照射手段は、前記塗布対象物に対して相対的に走査する前記インクジェットノズルユニットの後段に設けられ、
インクジェットノズルによって低粘度の放射線硬化性樹脂を塗布しながら、順次に放射線硬化を行うことが可能となり、低粘度の放射線硬化性樹脂の流動を抑制し、均一な厚みの樹脂中間層を形成できる。
【図面の簡単な説明】
【００３９】
【図１】本発明の実施の形態１に係るインクジェット塗布装置の構成を示す概略図であると共に、当該インクジェット塗布装置を用いた塗布及び照射工程の一例を示す図である。
【図２】２層型Ｂｌｕ−ｒａｙディスクの構成を示す断面図である。
【図３】（ａ）〜（ｆ）は、金属スタンパの作製工程を示す図である。
【図４】（ａ）〜（ｉ）は、スピンコート法を用いた樹脂中間層、および保護層の作製工程を含む２層ディスクの作製工程を示す図である。
【図５】（ａ）及び（ｂ）は、インクジェットノズルの代表的な構成例を示す断面図である。
【図６】本発明の実施の形態１に係る多層情報記録媒体の構造を示す断面図である。
【図７】（ａ）〜（ｃ）は、インクジェットノズルユニットの構成例を示す図である。
【図８】本発明の実施の形態１におけるインクジェットノズルユニットの構成を示す図である。
【図９】（ａ）及び（ｂ）は、本発明の実施の形態１における複数回の塗布及び照射工程を示す図である。
【図１０】（ａ）〜（ｄ）は、本発明の実施の形態１における樹脂中間層への情報面の転写工程の一例を示す図である。
【図１１】（ａ）及び（ｂ）は、成形樹脂基板とインクジェットノズルユニットとの関係を示す図である。
【図１２】（ａ）〜（ｃ）は、本発明の実施の形態２に係るインクジェット塗布装置を用いた塗布及び照射工程の一例を示す図である。
【符号の説明】
【００４０】
１０１  成形樹脂基板
１０２  第１の情報記録層
１０３  ステージ
１０４  インクジェットノズルユニット
１０５  放射線遮蔽板
１０６  放射線照射手段
１０７  インクジェットヘッド
１０８  微小液適
１０９  放射線硬化性樹脂
１１０  硬化された放射線硬化性樹脂
２０１  成形樹脂基板
２０２  第１の情報面
２０３  第１の情報記録層
２０４  樹脂中間層
２０５  第２の情報面
２０６  第２の情報記録層
２０７  保護層
３０１  原盤
３０２  感光膜
３０３  露光ビーム
３０４  露光部
３０５  凹凸上のパターン
３０６  記録原盤
３０７  導電性薄膜
３０８  金属板
３０９  転写スタンパ
４０１  成形樹脂基板
４０２  第１の情報記録層
４０３  回転ステージ
４０４  放射線硬化性樹脂Ａ
４０５  放射線照射機
４０６  樹脂層
４０７  転写スタンパ
４０８  回転ステージ
４０９  放射線硬化性樹脂Ｂ
４１０  放射線照射機
４１１  樹脂層
４１２  放射線硬化性樹脂Ｃ
４１３  回転ステージ
４１４  樹脂層
４１５  放射線照射機
４１６  第２の情報記録層
４１７  保護層
５０１  吐出液
５０２  振動素子
５０３  ヒータ
５０４  吐出液
６０１  成形樹脂基板
６０２  第１の情報記録層
６０３  第１の樹脂中間層
６０４  第２の情報記録層
６０５  第２の樹脂中間層
６０６  第３の情報記録層
６０７  第３の樹脂中間層
６０８  第４の情報記録層
６０９  保護層
７０１  インクジェットノズル
７０２  インクジェットノズルユニット
８０１  インクジェットノズル
８０２  インクジェットノズルユニット
８０３  成形樹脂基板
９０１  成形樹脂基板
９０２  第１の情報記録層
９０３  放射線硬化性樹脂
９０４  インクジェットノズルユニット
９０５  放射線照射機
９０６  放射線照射手段
９０７、９０８  シャッタ
１００１  成形樹脂基板
１００２  情報記録層
１００３  放射線硬化性樹脂
１００４  転写スタンパ
１００５  センターボス
１００６  加圧プレート
１００７  真空チャンバ
１００８  真空ポンプ
１００９  放射線照射装置
１１０１  成形樹脂基板
１１０２  塗布照射された領域
１１０３  インクジェットノズルユニット
１１０４  インクジェットノズルユニット
１２０１  成形樹脂基板
１２０２  外縁部の壁面
１２０３  内縁部の壁面
１２０４  放射線照射手段
１２０５  インクジェットノズルユニット
１２０６  放射線照射手段
１２０７  樹脂中間層
【発明を実施するための最良の形態】
【００４１】
以下に、本発明の実施の形態に係るインクジェット塗布装置、多層情報記録媒体の製造方法について添付図面を参照して説明する。なお、図面において実質的に同一の部材には同一の符号を付している。【００４２】
（実施の形態１）
図６は、本発明の実施の形態１に係る多層情報記録媒体の構造を示す断面図である。この多層情報記録媒体は、片面から記録再生可能な４層情報記録媒体である。この４層情報記録媒体は、片面に凹凸形状からなる案内溝の情報面が転写形成された成形樹脂基板６０１上に４つの情報記録層を積層して構成されている。この多層情報記録媒体は、成形樹脂基板６０１上に、順に形成された第１の情報記録層６０２と、第１の樹脂中間層６０３と、第２の情報記録層６０４と、第２の樹脂中間層６０５と、第３の情報記録層６０６と、第３の樹脂中間層６０７と、第４の情報記録層６０８と、保護層６０９と、から構成される。第１の情報記録層６０２は、成形樹脂基板６０１に形成された第１の情報面に接するように配置されている。第１の樹脂中間層６０３は、第１の情報記録層６０２に接するように積層され、一方の面に凹凸形状からなる第２の情報面を有する。第２の情報記録層６０４は、第２の情報面に接するように配置されている。第２の樹脂中間層６０５は、第２の情報記録層６０４に接するように積層され、一方の面に凹凸形状からなる第３の情報面を有する。第３の情報記録層６０６は、第３の情報面に接するように配置されている。第３の樹脂中間層６０７は、第３の情報記録層６０６に接するように積層され、一方の面に凹凸形状からなる第４の情報面を有する。第４の情報記録層６０８は、第４の情報面に接するように配置されている。保護層６０９は、第４の情報記録層６０８に接するように設けられている。【００４３】
この多層情報記録媒体は、第１の樹脂中間層６０３、第２の樹脂中間層６０５、第３の樹脂中間層６０７のうち、少なくとも一つの樹脂中間層は、後述するインクジェット塗布装置によって放射線硬化性樹脂の塗布及び放射線の照射を行って作製されたことを特徴とする。このため、樹脂中間層の端面はインクジェットノズルから吐出された液滴の大きさに依存するジグザグ状を呈している。【００４４】
以下に、この多層情報記録媒体の各構成部材について説明する。
＜成形樹脂基板＞
成形樹脂基板６０１は、その上に積層される情報記録層、樹脂中間層、保護層を支持できるものであればよい。なお、ＣＤやＤＶＤ、あるいはＢｌｕ−ｒａｙディスクなどの光ディスクと形状的な互換を有するように、例えば、外径φ１２０ｍｍ、中心孔径φ１５ｍｍ、厚みが１．０〜１．１ｍｍ程度の円盤形状を有することが好ましい。また、成形樹脂基板６０１は、ポリカーボネートやアクリル系樹脂から形成されていることが好ましい。この成形樹脂基板６０１には、図３（ｆ）に示した金属スタンパを用いた射出成形法などによる樹脂成形によって、片面に凹凸で形成された案内溝などの情報面が形成されている。本実施の形態１においては、ポリカーボネートを用いて作製した。【００４５】
＜成形樹脂基板を作製するための金属スタンパの作製工程＞
図３（ａ）〜（ｆ）は、情報記録媒体の成形樹脂基板を作製するための金属金型であるスタンパの作製工程を示す概略図である。
（ａ）まず、ガラス盤あるいはシリコンウェハなどからなる原盤３０１上にフォトレジスト等の感光材料を塗布して感光膜３０２を作製する。
（ｂ）次いで、レーザ光や電子線などの露光ビーム３０３を用いて、ピットあるいは案内溝等のパターンの露光を行う（図３（ａ））。それによって、露光部３０４からなる潜像を形成する（図３（ｂ））。
（ｃ）その後、アルカリ現像液などにより露光部３０４を除去すると原盤３０１上に感光材により凹凸状のパターン３０５が形成された記録原盤３０６を得る（図３（ｃ））。
（ｄ）記録原盤３０６の表面にスパッタリング法や蒸着法などを用いて導電性の薄膜３０７を形成する（図３（ｄ））。
（ｅ）上記の導電性薄膜３０７を電極として金属メッキなどにより金属板３０８を形成する（図３（ｅ））。
（ｆ）次に、感光膜３０２と導電性薄膜３０７の界面で、導電膜３０７と金属板３０８とを剥離する。さらに、導電膜３０７表面に残留する感光材を除去材などで取り除く。その後、成形機に合わせた内外径に打ち抜き成形を行うことによって、成形樹脂基板の成形用の金属金型である金属スタンパ３０９が作製される（図３（ｆ））。【００４６】
＜第１の情報記録層＞
第１の情報記録層６０２は、情報記録媒体が再生専用媒体の場合、少なくとも、再生光を反射する特性を持てばよい。例えば、Ａｌ、Ａｇ、Ａｕ、Ｓｉ、ＳｉＯ２、ＴｉＯ２などを含む反射材料をスパッタリングや蒸着等の方法を用いて形成される。また、情報記録媒体が記録可能媒体の場合、記録光の照射によって情報を書き込む必要があるため、例えば、ＧｅＳｂＴｅなどの相変化材料や、例えば、フタロシアニンなどの有機色素などの記録材料からなる層を少なくとも含んでもよい。さらに、必要に応じて、反射層や界面層など、記録再生特性を向上させる層を含んでいてもよい。第２の情報記録層６０４、第３の情報記録層６０６、第４の情報記録層６０８についても同様に形成することができる。ただし、記録再生は、保護層６０９側からそれぞれの情報記録層に記録再生光を入射することにより行われるため、第１の情報記録層から第４の情報記録層にかけて、順次記録再生光の波長に対する透過率が高くなるように構成することが好ましい。【００４７】
＜第１の樹脂中間層＞
第１の樹脂中間層６０３は、記録再生光に対して略透明な樹脂、例えば、アクリルを主成分とした紫外線硬化樹脂や、あるいはエポキシ系の紫外線硬化樹脂などの放射線硬化性樹脂などを用いることができる。ここでいう略透明とは、記録再生光の波長に対して９０％以上の透過率を有することを意味しており、さらに９５％以上の透過率を有する材料がさらに好ましい。【００４８】
この第１の樹脂中間層６０３の作製方法は、
（ａ）液状の放射線硬化性樹脂を第１の情報記録層６０２上に、後述するインクジェット塗布装置を用いて放射線硬化性樹脂を塗布及び放射線を照射する工程と、
（ｂ）ピットや案内溝などの情報面を有する転写スタンパを利用して、上記放射線硬化性樹脂の表面に上記情報面を転写する工程と、
を含む。【００４９】
＜転写スタンパ＞
まず、転写スタンパ１００４について説明する。
転写スタンパ１００４は、放射線硬化性樹脂との剥離性が良好な材料であるポリオレフィン材料を用いており、厚みは、例えば０．６ｍｍなどのように成形樹脂基板よりも薄く形成されている。これは、厚みが約１．１ｍｍの成形樹脂基板から転写スタンパを剥離する際に基板の厚みが異なることによる剛性の差を利用し、転写スタンパを反らせて剥離することを目的としたためである。ポリオレフィン材料は成形樹脂基板と同様に従来の金属スタンパなどを用いて射出成形などの方法で片面に凹凸で形成されたピットや案内溝などの情報面を容易に作製できる材料である。また、ポリオレフィン材料は紫外線などの放射線に対する透過率も高いため、転写スタンパを通して放射線照射することにより放射線硬化性樹脂を効率良く硬化させることができる。さらに、ポリオレフィン材料は硬化した放射線硬化性樹脂との密着力が小さく、硬化後に放射線硬化性樹脂との界面から容易に剥離することが出来る。転写スタンパ１００４の中心には成形樹脂基板１００１とセンターボス１００５を介して偏芯をとるための中心穴が設けられている。【００５０】
＜転写スタンパによる転写工程＞
図１０（ａ）〜（ｄ）は、本発明の実施の形態１における樹脂中間層への情報面の転写工程の一例を示す図である。
（ａ）放射線硬化性樹脂１００３の塗布が完了した成形樹脂基板１００１を、真空チャンバ１００７の中に搬送する。このとき転写スタンパ１００４も真空チャンバ１００７内に配置されている（図１０（ａ））。
（ｂ）真空チャンバ１００７内は、ロータリーポンプやターボ分子ポンプなどの真空ポンプ１００８によって排気して真空雰囲気とする。
（ｃ）真空チャンバ１００７内の圧力が１００Ｐａ以下の真空度に達した時に、転写スタンパ１００４を成形樹脂基板１００１に重ね合わせる（図１０（ｂ））。このとき転写スタンパ１００４の上部に設置されている加圧プレート１００６が転写スタンパ１００４を加圧し、放射線硬化性樹脂１００３に転写スタンパ上の情報面が転写される。真空チャンバ内が真空雰囲気であることから、放射線硬化性樹脂１００３と転写スタンパ１００４の間には気泡が混入することなく両者を貼り合わせることができる。
（ｄ）貼り合わされた成形樹脂基板１００１と転写スタンパ１００４とに対して、真空チャンバ内部で、もしくは取り出した後で、放射線照射装置１００９によって転写スタンパ１００４を通して放射線を照射する（図１０（ｃ））。
（ｅ）その後、転写スタンパ１００４と成形樹脂基板１００１との間に、楔を打ち込んだり、圧縮エアーを吹き込むなどして放射線硬化性樹脂と転写スタンパとの界面から転写スタンパ１００４を剥離する（図１０（ｄ））。このようにして情報面が転写された第１の樹脂中間層が形成される。【００５１】
なお、ここで述べた以外にも、転写スタンパ１００４として、例えば金属などの異なる材料を用いてもよい。また、２種類以上の放射線硬化性樹脂を用いて２層以上の樹脂層からなる樹脂中間層を形成してもよい。さらに、成形樹脂基板側から放射線を照射してもよい。放射線硬化性樹脂に情報面を転写させる様々な方法があるが、どの方法を用いた場合においても、本発明の効果を制限するものではない。【００５２】
また、第２の樹脂中間層６０５、第３の樹脂中間層６０７についても、上記第１の樹脂中間層６０３と同様の方法で作製することができる。【００５３】
＜保護層＞
保護層６０９は、記録再生光に対して略透明であることが好ましい。例えば、アクリルを主成分とした紫外線硬化性樹脂や、あるいはエポキシ系の紫外線硬化性樹脂などの放射線硬化性樹脂などを用いることができる。ここでいう略透明とは、記録再生光の波長に対して９０％以上の透過率を有することを意味しており、９５％以上の透過率を有する材料がさらに好ましい。【００５４】
保護層６０９の形成方法としては、スピンコート法、スクリーン印刷法、グラビア印刷法、インクジェット法などの種々の工法が考えられる。保護層６０９の形成方法としては、上述の樹脂中間層の作製工程と同じ工法を用いることができれば好ましい。例えば樹脂中間層をインクジェット法により塗布した場合は、保護層の作成もインクジェット法を用いることが最も好ましい。また、保護層の形成方法としては、放射線硬化性樹脂の塗布による方法に限られず、例えばポリカーボネート樹脂や、アクリル樹脂などからなるシート状の材料を接着剤などを介して貼り合せることによって形成してもよい。【００５５】
＜各層の厚み＞
また、本発明の実施の形態１における多層情報記録媒体は、レーザ光４０５ｎｍの青紫レーザを使用し、ＮＡが０．８５の対物レンズを用いて保護層６０９側から各情報記録層にビームを絞り込み記録再生を行う。ディスクの傾きの影響を軽減させるため、保護層６０９表面から、第１の情報記録層６０２までの厚みは約０．１ｍｍに設定されている。【００５６】
また、保護層６０９の厚みは、保護層表面に付着したゴミや傷などにより各情報記録層の記録再生特性に与える影響を軽減させるために、約４０μｍ以上に設定するのが好ましい。また、５０μｍ以上に設定するのがさらには好ましい。【００５７】
また第１の樹脂中間層、第２の樹脂中間層、第３の樹脂中間層の厚みは、他層からのクロストークや干渉の影響を軽減させるためにそれぞれ異なる厚みに設定することが好ましい。ここでは、それぞれの厚みを約１５μｍ、約２０μｍ、約１０μｍに設計した。また保護層の厚みは約５５μｍに設定した。ただし、各樹脂中間層の厚みの設計値は一例であり、別の厚み設計値においても本発明の効果には変わりはない。【００５８】
以上、本発明の実施の形態１における多層情報記録媒体の構成と製造方法の概要について簡単に述べたように、本発明の多層情報記録媒体の製造方法は、樹脂中間層または保護層の形成方法に特徴がある。そのため、その他の構成またはその製造方法により本発明の範囲が制限されることは無い。【００５９】
＜多層情報記録媒体の製造方法＞
本発明の実施の形態１に係るインクジェット塗布装置を用いた多層情報記録媒体の製造方法について説明する。特に、多層情報記録媒体を構成する樹脂中間層の作製方法を中心に詳細に説明を行う。【００６０】
図１は、本発明の実施の形態１に係るインクジェット塗布装置の構成を示す概略図である。また、図１は、このインクジェット塗布装置を用いた放射線硬化性樹脂の塗布及び放射線照射による硬化とからなる塗布及び照射工程の一例を示す図である。この塗布及び照射工程によって樹脂中間層を形成する。【００６１】
＜インクジェット塗布装置の構成＞
このインクジェット塗布装置は、図１に示すように、インクジェットヘッド１０７と、塗布対象物に対してインクジェットヘッド１０７を矢印の方向に相対移動させる駆動部（図示せず）とからなる。インクジェットヘッド１０７には、インクジェットノズルユニット１０４と放射線照射手段１０６とが放射線遮蔽板１０５を挟んでそれぞれ固定されている。【００６２】
まず、インクジェットヘッド１０７の各構成部材について説明する。
インクジェットノズルユニット１０４には、少なくとも１つ以上のインクジェットノズルが設けられている。このインクジェットノズルは、印字もしくは描画用の印刷機に用いられるものを用いてもよい。インクジェットノズルは、顔料や染料などを主成分とするインクの微小液滴を吐出することができる。このインクジェット技術では、できるだけ微小な液滴、例えば数ｐＬ程度の液滴を生成し、その液滴を高精度に滴下して、より解像度の高い印刷を実現するように開発が進められている。しかしながら、本発明では１０〜２０μｍ程度の比較的厚い樹脂層を形成する必要があるため、むしろできる限り大きな液滴を吐出できるインクジェットノズルを用いるのが好ましい。例えば、数十ｐＬ程度の大きな液滴を吐出できるインクジェットノズルを用いることが好ましい。現在、一般的に入手できる印刷機用インクジェットノズルには、微小液滴の体積が５〜５０ｐＬ程度、吐出できる対応樹脂粘度が吐出部周辺において５〜５０ｍＰａ・ｓ程度、動作周波数として１ｋＨｚ〜２０ｋＨｚ程度のものがある。【００６３】
図５（ａ）及び（ｂ）は、インクジェットノズルの代表的な構成例の断面図である。なお、図では、吐出される吐出液の供給路や液タンク等は省略されている。図５（ａ）は、圧電素子などの振動素子５０２により吐出液５０１を押し出して吐出を行うタイプで、ピエゾ方式インクジェットノズルと呼ばれる。図５（ｂ）は、ヒータ５０３を用いて瞬時に吐出液を沸騰させて、ヒータ近傍の吐出液５０４の体積膨張を動力源として吐出を行うタイプで、サーマル方式と呼ばれる。【００６４】
なお、ここでは１つのインクジェットノズルを用いたインクジェットヘッドについて説明したが、これに限られず、複数のインクジェットノズルを設けてもよい。例えば、図７（ａ）のように、インクジェットヘッドの走査方向に対して垂直方向に複数のインクジェットノズルを一列に並べ、インクジェットヘッド列を設ける構成としてもよい。また、図７（ｂ）のように、さらに走査方向に複数列並べる方法、あるいは図７（ｃ）のようにノズルの位置を少しずつずらしながら複数列並べる方法などがある。【００６５】
本発明の実施の形態１のインクジェットヘッド１０７では、塗布対象物である成形樹脂基板１０１の直径である１２０ｍｍの長さを一度に塗布できるように、走査方向に対して垂直な方向に少なくとも一列、１２０ｍｍ以上の幅で複数のインクジェットノズルを直線状に並べる構成が望ましい。【００６６】
そこで、本発明の実施の形態１におけるインクジェット塗布装置では、１滴の吐出量が４０ｐＬ、駆動周波数７ｋＨｚのインクジェットノズルを用い、図８に示すように７０μｍピッチで走査方向に対して垂直方向に１８００個のインクジェットノズル８０１を直線状に並べたインクジェットノズルユニット８０２を用いた。このインクジェットノズルは５〜５０ｍＰａ・ｓ程度の粘度の樹脂であれば、安定して１滴４０ｐＬを吐出することが可能である。【００６７】
なお、ここでは図８に示すようなインクジェットノズルユニットを用いたが、図１１（ａ）に示すようなインクジェットノズルユニットを用いてもよい。この場合には、インクジェットヘッドを走査方向に対して垂直な方向に移動させ、数回基板上を走査することによって全面に塗布できる。この場合には、走査方向に対して垂直方向にインクジェットヘッドを移動させる機構が必要となる。【００６８】
なお、図８や図１１（ｂ）に示すように、塗布対象物である成形樹脂基板の走査方向に対して垂直方向の長さ、すなわち基板の直径よりも長いインクジェットノズルユニットを用いることが好ましい。これによって、１回の走査によって基板全面に樹脂を塗布することができる。【００６９】
次いで、放射線照射手段１０６について説明する。
放射線照射手段１０６は、放射線源と、放射線源から発生する放射線を、塗布対象物である成形樹脂基板１０１側へ導く光路とから構成されている。放射線源としてここでは紫外線ランプを用いる。さらに紫外線ランプとしてはメタルハライドランプや高圧水銀ランプ、キセノンランプなどの種々のランプを用いることができる。ここではキセノンランプを用いる。ただし、塗布に用いる放射線硬化性樹脂に合わせて、照射する放射線の波長などを選択する必要があり、使用する放射線源及びランプの種類は上記の例に限られるものではない。【００７０】
また、放射線照射手段１０６は、図１に示すように、塗布対象物である成形樹脂基板１０１に対して走査するインクジェットノズルユニット１０４と共に、インクジェットノズルユニットの走査方向の後方に固定されている。この放射線照射手段１０６を用いて、塗布した放射線硬化性樹脂層に順次に放射線を照射する。【００７１】
放射線遮蔽板１０５は、放射線照射手段１０６によって照射される放射線が、インクジェットノズル１０４側に漏れこむのを防いでいる。すなわち、この放射線遮蔽板１０５によって、インクジェットノズルから吐出された放射線硬化性樹脂の液滴が塗布される前に、放射線照射ユニットから照射する放射線が照射されることを防ぐことができる。【００７２】
以上の構成により、このインクジェットヘッド１０７を構成するインクジェットノズルユニット１０４によって放射線硬化性樹脂１０９が塗布される。次いで、塗布された放射線硬化性樹脂１０９には、インクジェットノズルユニット１０４の後方に所定間隔で配置された放射線照射手段１０６によって、順次に放射線が照射される。塗布された放射線硬化性樹脂のうち、放射線が照射された領域１１０は硬化され、樹脂の流動が抑制される。なお、放射線が照射された領域１１０は完全硬化させてもよいが、完全に硬化させずにそれに準ずる状態にまで硬化させれば樹脂の流動を抑制することが可能となる。ここでいう完全硬化に準ずる状態とは、ゲル状もしくは１００００ｍＰａ・ｓ以上の粘度となった状態を意味している。【００７３】
次に、駆動部について説明する。
駆動部は、塗布対象物に対してインクジェットヘッド１０７を相対移動させる。したがって、駆動部によって塗布対象物とインクジェットヘッド１０７の少なくとも一方を移動させればよい。例えば、駆動部によって、インクジェットヘッド１０７を塗布対象物である成形樹脂基板１０１に対して直線的に走査してもよい。また、駆動部によって、成形樹脂基板１０１に対してインクジェットヘッド１０７を一定速度で走査してもよい。このように一定速度で走査することで、放射線硬化性樹脂の塗布後、一定時間経過後に放射線を照射できる。塗布後、一定時間後に放射線を照射するので、放射線硬化性樹脂の流動状態がほぼ同様の状態で硬化させることができる。例えば、放射線硬化性樹脂の液滴が隣接する液滴と重なり合うようになる、いわゆるレベリングが生じた後に硬化させることができる。これによって、樹脂中間層の膜厚の均一性を向上させることができる。【００７４】
＜インクジェット塗布装置を用いた放射線硬化性樹脂の塗布及び放射線の照射＞
上記のインクジェット塗布装置を用いた放射線硬化性樹脂の塗布及び放射線の照射について以下に説明する。
（ａ）まず、片面に第１の情報記録層１０２が形成された成形樹脂基板１０１を真空吸着によりステージ１０３に固定する。なお、固定方法は真空吸着法に限られず、他の固定方法を用いてもよい。成形樹脂基板１０１の上方には、インクジェットノズルユニット１０４と放射線照射手段１０６とを有するインクジェットヘッド１０７が配置されている。このインクジェットノズルユニット１０４は、少なくとも１つ以上のインクジェットノズルから構成されている。また、成形樹脂基板１０１を固定したステージ１０３に対してインクジェットヘッド１０７を相対移動させる駆動部（図示せず）が設けられている。インクジェットヘッド１０７と駆動部とによってインクジェット塗布装置が構成される。
なお、ここではステージ１０３を固定し、インクジェットヘッド１０７を平行移動させて塗布を行う場合について説明を行うが、これに限られず、ステージ１０３とインクジェットヘッド１０７が相対的に移動させればよい。また、逆にステージ１０３を平行移動させてもよく、あるいは両者をそれぞれ移動させてもよい。
（ｂ）インクジェットヘッド１０７をステージ１０３に対して相対的に平行移動させながら、インクジェットノズルユニット１０４から微小液滴となった放射線硬化性樹脂１０８を成形樹脂基板１０１上に滴下する。続いて、インクジェットノズルユニット１０４の後方に所定間隔で配置された放射線照射手段１０６によって、塗布された放射線硬化性樹脂層に放射線を順次に照射する。
以上の工程によって、放射線硬化性樹脂を塗布し、放射線を照射することができる。【００７５】
＜インクジェット塗布装置における条件＞
次に、このインクジェット塗布装置における各条件について検討する。
このインクジェットヘッド１０７を用いて、粘度の異なる３種類の放射線硬化性樹脂の塗布及び放射線の照射を行った。この場合において、インクジェットヘッドの成形樹脂基板に対する走査速度を０．５ｍ／ｓに固定して、インクジェットノズルユニットと放射線照射手段との間隔を２０ｍｍ〜１５０ｍｍに設定して塗布を行った。放射線の照射は、照度が約２００ｍＪ／ｃｍ２の設定で紫外線を照射した。この結果について下記の表１に示す。なお、上記の放射線の照射における照度では完全に樹脂は硬化しない。しかし、樹脂の流動そのものをある程度抑制できるレベルである。【００７６】
それぞれの条件において塗布後の樹脂層の厚みの平均値と、面内の厚みばらつき、および塗布領域の内縁部あるいは外縁部における樹脂のはみ出し程度も確認した。なお、塗布厚みのばらつきとして、±２μｍを合否判定の基準値として設けた。【００７７】
また、インクジェットヘッドのインクジェットノズルユニットから放射線硬化性樹脂の塗布が行われ、塗布された放射線硬化樹脂にインクジェットヘッドの放射線照射手段から順次に放射線が照射されるまでの時間を算出した。この「塗布後、照射までの時間」は、「ノズルと放射線照射手段の間隔」を「走査速度」で除した値として算出した。【００７８】
【表１】
2008007564.tif 000003
【００７９】
表１の結果から、樹脂粘度が５ｍＰａ・ｓの樹脂Ａでは、インクジェットノズルと放射線照射手段との間隔が１５０ｍｍの条件では、塗布領域の内縁部、および外縁部ともに塗布した樹脂がはみ出しているのを確認した。また、インクジェットノズルと放射線照射手段との間隔が１２０ｍｍ以下の条件では、厚みばらつきおよび樹脂のはみ出しともに問題なかった。【００８０】
樹脂粘度２０ｍＰａ・ｓの樹脂Ｂでは、インクジェットノズルユニットと放射線照射手段との間隔が１２０ｍｍ以下の条件において、面内の厚みばらつきも基準値内で樹脂のはみ出しも確認されなかった。インクジェットノズルユニットと放射線照射手段との間隔が１５０ｍｍとなると厚みばらつきが基準値を超え、また塗布領域の外縁部に一部樹脂のはみ出しを確認した。【００８１】
樹脂粘度５０ｍＰａ・ｓの樹脂Ｃでは、インクジェットノズルユニットと放射線照射手段との間隔が１２０ｍｍ以下の条件で、厚みばらつきも基準値内で樹脂のはみ出しも確認されなかった。インクジェットノズルユニットと放射線照射手段との間隔が１５０ｍｍでは外周部の一部に樹脂のはみ出しが確認されたが、それ以外の場合はほとんど問題がなかった。【００８２】
以上の結果から、インクジェットノズルで吐出可能な樹脂粘度範囲５ｍＰａ・ｓ〜５０ｍＰａ・ｓにおいて、インクジェットノズルユニットと放射線照射手段との間隔を１２０ｍｍ以下に設定することで、均一な樹脂層の塗布ができることを確認した。さらにインクジェットノズルユニットと放射線照射手段との間隔を５０ｍｍ以下とするとより品質が向上するため望ましい。【００８３】
＜インクジェットノズルユニットと放射線照射手段との間隔について＞
このインクジェット塗布装置では、インクジェットヘッドにインクジェットノズルユニットと放射線照射手段とを所定間隔で離間させて配置していることを特徴とする。すなわち、放射線硬化性樹脂を塗布後、順次に放射線を照射して硬化させることができる。この場合、塗布された放射線硬化性樹脂の液滴は、流動して隣接する液滴と重なり合うようになる、いわゆるレベリングが生じた後、さらに流動して拡がってしまうため、その後は厚さが次第に減少していく。このインクジェット塗布装置では、塗布後、液滴がレベリングした後に順次に放射線を照射して硬化させる。このため、放射線硬化性樹脂の塗布後、放射線の照射までの時間が重要となる。【００８４】
そこで、「塗布後、照射までの時間」について検討する。
（ａ）まず、インクジェットノズルの下端から塗布対象物である成形樹脂基板の表面までの距離、すなわちワーキングディスタンスＷＤ（ｍ）と、放射線硬化性樹脂の吐出速度Ｖ（ｍ／ｓ）とする。なお、ワーキングディスタンスＷＤ（ｍ）は、およそ、
０．００１（ｍ）≦  ＷＤ  ≦０．０１（ｍ）
となる。また、放射線硬化性樹脂の吐出速度Ｖ（ｍ／ｓ）は、粘度が５〜５０（ｍＰａ・ｓ）の範囲にある場合には、およそ
１（ｍ／ｓ）≦  Ｖ  ≦６（ｍ／ｓ）
となる。
（ｂ）上記ワーキングディスタンスＷＤと吐出速度Ｖとにより、
Ｔｉ＝ＷＤ／Ｖ      （ｓ）
上記Ｔｉ（ｓ）が放射線硬化性樹脂を吐出してから塗布対象物に付着するまでの時間である。さらに、上記のワーキングディスタンスＷＤ及び吐出速度Ｖの範囲を用いると、付着までの時間Ｔｉは、
０．０００１７（ｓ）≦  Ｔｉ  ≦０．０１（ｓ）
となる。
（ｃ）次に、放射線硬化性樹脂が流動してレベリングするまでの時間Ｔｌに関しては、放射線硬化性樹脂の物性に異存するが、およそ０．０１（ｓ）程度となる。
（ｄ）放射線硬化性樹脂がレベリングした後に放射線を照射して硬化させるためには、
０．０１０１７（ｓ）≦  Ｔｉ＋Ｔｌ  ≦０．０２（ｓ）
となる。
（ｄ）そこで、放射線硬化性樹脂の塗布後、放射線の照射までの時間として、レベリングが生じるまでの時間とすると、
０．０１（ｓ）≦  （塗布後、照射までの時間）  ≦０．０２（ｓ）
と見積もることができる。すなわち、「塗布後、照射までの時間」の下限値としては、およそ０．０１ｓｅｃと見積もることができる。【００８５】
さらに、「塗布後、照射までの時間」の上限値については、表１を参照すると、およそ０．２４ｓｅｃまでは許容されることがわかる。そこで、「塗布後、照射までの時間」の上限値は実施例の結果から、０．２５ｓｅｃと見積もることができる。
以上の結果から、「塗布後、照射までの時間」は、０．０１ｓｅｃ〜０．２５ｓｅｃの範囲が好ましい。【００８６】
＜成形樹脂基板に対するインクジェットヘッドの走査速度＞
以上の結果から、均一な樹脂層の形成ができることが分かったが、本発明の実施の形態１における樹脂中間層の厚みは、１０μｍ〜２０μｍの範囲で形成しなければならないので、より塗布厚みが厚くなるように塗布を行わなければならない。そこで、樹脂粘度２０ｍＰａ・ｓの樹脂Ｂを用いて、インクジェットノズルと放射線照射手段の間隔を５０ｍｍに設定した場合において、成形樹脂基板に対するインクジェットヘッドの走査速度を変化させたときの結果を下記の表２に示す。表２では、塗布厚みの変化、厚みばらつき、樹脂のはみだし、塗布後、照射までの時間について示す。【００８７】
【表２】
2008007564.tif 000004
【００８８】
インクジェットヘッドの成形樹脂基板に対する走査速度を遅くするにつれて、滴下される微少液滴は重なり合うように成形樹脂基板上に塗布される。また、滴下される樹脂の総量は走査速度に反比例する。表２の結果をみても、ほぼ走査速度に反比例して塗布厚みが大きくなっていることが確認できた。また、特に気泡の噛み込みなども見受けられなかった。【００８９】
このようにインクジェットヘッドの構成を変えずに成形樹脂基板に対するインクジェットヘッドの走査速度を適宜に変化させることによって、ある程度の厚み制御が可能となる。そのため、第１の樹脂中間層、第２の樹脂中間層、第３の樹脂中間層の厚み設計に応じて、この走査速度を微調整することによって、所望の樹脂中間層厚みを実現できる。【００９０】
また、このインクジェット塗布装置による放射線硬化性樹脂の塗布の後、転写スタンパの情報面の転写工程が続くため、放射線硬化性樹脂の塗布時における放射線の照射量は、完全に硬化する放射線照射量よりも少ない照射量を用いる必要がある。ここでは、放射線照射手段の放射線照度を２００ｍＪ／ｃｍ２程度にした。この条件では、塗布後の放射線硬化性樹脂層表面に軽く粘着性が残ることを確認した。また、図１０（ａ）〜（ｄ）を用いて説明した転写スタンパの情報面の転写工程を用いて、溝転写を行ったところ、元となる転写スタンパの溝深さに対して、転写された放射線硬化性樹脂層の溝深さは約９７％であった。この値は転写性としては十分な値である。【００９１】
＜インクジェット塗布装置の別の構成例＞
次に、本発明の実施の形態１に係るインクジェット塗布装置の別の構成例について、図９（ａ）及び（ｂ）を用いて説明する。図９（ａ）及び（ｂ）は、塗布対象物に対するインクジェットヘッドの相対移動方向の前方側及び後方側のそれぞれに放射線照射手段を有するインクジェットヘッドの構成を示す概略図である。なお、インクジェットノズルユニットは図８に示した物と同様の構成のものを用いることができる。このインクジェットヘッドを用いて、複数回の重ね塗りをすることで１０μｍ〜２０μｍの厚みを実現することができる。【００９２】
このインクジェットヘッドは、図９（ａ）及び（ｂ）に示すように、インクジェットノズルユニット９０４とインクジェットノズルユニットの走査方向に対して前方側及び後方側のそれぞれに放射線照射手段９０６を有する。放射線照射手段９０６は、光源である放射線ランプ９０５から発する放射線を成形樹脂基板９０１側に導く経路が２つに分岐し、インクジェットノズルユニットの走査方向に対して前後に配置した。また、放射線照射手段９０６の２つの射出口にはそれぞれシャッタ９０７、９０８が設けられている。このインクジェットヘッドによれば、インクジェットノズルユニットの前後に放射線照射手段が配置されているので、直線状に走査させた場合に、走査方向を反転させる際にもインクジェットヘッド自体を回転させる必要がない。【００９３】
まず１回目の塗布を行う際（図９（ａ））は、インクジェットノズルユニットの進行方向の前方側の放射線照射手段のシャッタ９０７を閉じ、逆に後方側のシャッタ９０８を開けて、インクジェットノズルの走査方向に対して後方側の放射線照射手段だけを有効にしておく。それによって１回目の塗布及び照射工程を行った後、インクジェットヘッドは先程とは逆方向に成形樹脂基板を走査していく（図９（ｂ））。このとき放射線照射手段は、走査方向に対して前方側のシャッタ９０８を閉じて、後方側のシャッタ９０７を開けて、インクジェットノズルの走査方向に対して後方側の放射線照射手段だけを有効にしておく。この動作を繰り返すことで、数度の重ね塗りが可能となる。【００９４】
表３に樹脂粘度２０ｍＰａ・ｓの樹脂Ｂを用い、インクジェットノズルユニットとその前後に配置した放射線照射手段との間隔をそれぞれ５０ｍｍに設定した場合における塗布厚みの結果を示す。【００９５】
【表３】
2008007564.tif 000005
【００９６】
表３の結果より、塗布厚みは重ねた層数分ほぼ比例して厚く塗布できていることを確認した。また特に気泡の噛み込みや、塗布領域の内縁部・外縁部における樹脂のはみ出し等もなかった。また、厚み分布は、重ねて塗布していくので走査回数を増やす程ばらつきは大きくなる傾向にある。しかし、この条件で塗布すれば、厚み約８μｍ〜２３μｍまでの塗布は問題なく実現出来る。【００９７】
またここでは放射線照射手段における放射線照射量は全ての走査で２００ｍＪ／ｃｍ２一定で実験を行ったが、樹脂層の塗布後の溝転写の工程を考慮すると、このように複数回の塗布及び照射工程を繰り返す場合、少なくとも最後の塗布及び照射工程における放射線の照射量を調整して放射線硬化性樹脂が完全に硬化しない状態にすればよい。【００９８】
例えば、３回走査する場合、１回目及び２回目の塗布及び照射工程では、放射線を１０００ｍＪ／ｃｍ２と設定し、ほぼ完全に放射線硬化性樹脂を硬化させる。一方、最後の３回目の塗布及び照射工程では、２００ｍＪ／ｃｍ２の照射量にして放射線硬化性樹脂を完全に硬化させずに溝転写を容易にする方法などがある。また、この放射線照射量は放射線出射口に設けられたシャッタの開口率で増減させるのが容易である。【００９９】
また、例えば、３回走査して３回の塗布及び照射工程を行う場合、１回目及び２回目の塗布及び照射工程では、放射線を１０００ｍＪ／ｍ２と設定し、ほぼ完全に放射線硬化性樹脂を硬化させておく。一方、最後の３回目の塗布及び照射工程では、０ｍＪ／ｃｍ２の照射量、すなわち放射線を照射しないようにしてもよい。この場合、放射線硬化性樹脂の最表面が未硬化のままであるので溝転写を容易にすることができる。この場合にも上述の方法と同様の効果が得られる。【０１００】
また、複数回の塗布及び照射工程を行って複数種類の樹脂の塗布を行ってもよい。
例えば、成形樹脂基板あるいは第１の情報記録層に対して良好な密着性を有する樹脂Ｅと、転写スタンパに対して良好な剥離性を有する樹脂Ｆで重ね塗りを行った。この層構成にすると、その後の溝転写工程が容易となり好ましい。この場合の塗布結果を表４に示す。【０１０１】
【表４】
2008007564.tif 000006
【０１０２】
以上の結果から、放射線硬化性樹脂として２種類の樹脂を用いても、複数回の塗布でほぼ比例して厚みが増えていることが確認された。また、複数回の塗布及び照射工程のうち、最後の樹脂Ｆの塗布及び照射工程において、放射線照射量を完全に硬化しない照射量まで落として塗布を行ってもよい。このように完全硬化させない状態とすることで、その後の溝転写性が良好となるため好ましい。また、樹脂Ｆの塗布及び照射工程で、放射線照射量を０ｍＪ／ｃｍ２、すなわち放射線を照射しないようにしても同様の効果が得られる。【０１０３】
また、ここでは第１の樹脂中間層の作製工程について説明してきたが、これに限られず、第２の樹脂中間層、第３の樹脂中間層の作製工程に用いてもよい。この場合にも本発明の効果は有効であり、全ての樹脂中間層の作製工程で効果を有する。【０１０４】
（実施の形態２）
本発明の実施の形態２に係る多層情報記録媒体の製造方法における樹脂中間層の作製工程について、図１２（ａ）〜（ｃ）を用いて説明を行う。この多層情報記録媒体の製造方法では、実施の形態１に係る多層情報記録媒体の製造方法と比較すると、樹脂中間層の作製工程において、
（ａ）樹脂中間層を形成する領域を囲む内周部と外周部とに放射線硬化性樹脂からなる壁部を形成する工程と、
（ｂ）内周部と外周部の壁部に囲まれた領域に放射線硬化性樹脂を塗布し、塗布後、順次に放射線の照射を行う塗布及び照射工程と、
を含むことを特徴とする。【０１０５】
なお、樹脂中間層の塗布及び照射工程を除く、その他の工程に関しては、実施の形態１に説明した各工程と実質的に同じであるためここでは説明を省略する。また、本発明の効果は樹脂中間層の作製工程によるものであって、その他の工程はどのような工程であっても本発明の効果を狭めるものではない。【０１０６】
図１２（ａ）〜（ｃ）に本発明の実施の形態２に係る樹脂中間層の作製方法を示す。なお、インクジェットヘッドの構成は、実施の形態１の図９（ａ）及び（ｂ）における構成と同じ構成のものを用いた。
（ａ）上記インクジェットヘッドを用いて、成形樹脂基板１２０１上に形成する樹脂中間層の塗布領域の内周部及び外周部についてリング状に囲む部分に放射線硬化性樹脂の塗布及び照射工程を行う（図１２（ａ））。なお、リング状の壁面１２０２、１２０３の構成は、塗布領域で所望の厚みとなるように、インクジェットヘッドの走査速度を調整するか、あるいは複数回の重ね塗りを行うことで実現できる。本発明の実施の形態１におけるインクジェットヘッドの構成を用いると樹脂の流動が生じる前に硬化をすることが可能であり、均一な厚みの壁面を作製することが可能である。
（ｂ）その後、外周部の壁面１２０２と内周部の壁面１２０３とに囲まれた領域に放射性硬化性樹脂を吐出し、壁面の高さに相当する均一な厚みの樹脂中間層が形成できる。
表５にこの方法により形成した樹脂中間層の厚み測定結果を示す。【０１０７】
【表５】
2008007564.tif 000007
【０１０８】
樹脂は粘度２０ｍＰａ・ｓの樹脂を用いて、走査速度０．５ｍ／ｓで２回走査して壁面の塗布を行った。壁面の幅は約２００μｍで、厚みは約１５μｍを目標とした。また、放射線の照射は１０００ｍＪ／ｃｍ２で行った。さらに、３回目に走査速度０．３ｍ／ｓで塗布領域全体に樹脂を塗布した。３回目の樹脂の塗布では放射線の照射は行っていない。【０１０９】
通常、樹脂粘度２０ｍＰａ・ｓの樹脂を１５μｍ厚みに塗布した場合、樹脂が流動することによって、外周端面に盛り上がりが発生するため、面内の厚み分布に大きな変動が現れる。しかし、実施の形態２においては、放射線の照射を行わない状態においても、表５に示すように、面内でばらつき±１．５μｍと良好な厚み分布の結果を得た。【０１１０】
ここでは粘度２０ｍＰａ・ｓの樹脂でのみ実験を行ったが、実施の形態１で行ったようにインクジェットノズルで吐出できる粘度範囲において、塗布厚みは制御可能であり、本発明の実施の形態２においてもそれは同様である。【０１１１】
また、ここでは第１の樹脂中間層の作製にのみ言及しているが、その他の樹脂中間層の作製工程にも本発明は有効である。また、保護層の形成工程にも用いることができる。
【産業上の利用可能性】
【０１１２】
本発明のインクジェット塗布装置は、多層情報記録媒体などの多層メディアの工法として有用である。特にＢｌｕ−ｒａｙディスクなどの樹脂層積層プロセスなどにおいて用いることが出来る。
【図１】
2008007564.tif 000008
【図２】
2008007564.tif 000009
【図３】
2008007564.tif 000010
【図４】
2008007564.tif 000011
【図５】
2008007564.tif 000012
【図６】
2008007564.tif 000013
【図７】
2008007564.tif 000014
【図８】
2008007564.tif 000015
【図９】
2008007564.tif 000016
【図１０】
2008007564.tif 000017
【図１１】
2008007564.tif 000018
【図１２】
2008007564.tif 000019
【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
塗布対象物、又は、インクジェットヘッドのいずれか一方を相対的に移動させながら、前記塗布対象物に放射線硬化性樹脂を塗布するインクジェット塗布装置であって、
放射線硬化性樹脂の液滴を吐出するインクジェットノズルを有するインクジェットユニットと、前記インクジェットユニットの前記塗布対象物に対する相対移動方向の後方に所定間隔だけ離間して設けられ、前記塗布対象物に塗布された前記放射線硬化性樹脂に放射線を照射する放射線照射ユニットと、を備えたインクジェットヘッドと、
前記塗布対象物に対して、前記インクジェットヘッドを相対的に移動させる駆動部と、
を備えたことを特徴とするインクジェット塗布装置。
【請求項２】
前記駆動部は、前記塗布対象物に対して、前記インクジェットヘッドを一定速度で相対移動させて、
前記インクジェットノズルから前記塗布対象物に塗布された前記放射線硬化性樹脂に塗布後から一定時間後、順次に放射線を照射することを特徴とする請求項１に記載のインクジェット塗布装置。
【請求項３】
前記駆動部は、前記塗布対象物について前記インクジェットヘッドを直線方向に相対移動させることを特徴とする請求項２に記載のインクジェット塗布装置。
【請求項４】
前記インクジェットヘッドは、
前記インクジェットノズルユニットと前記放射線照射ユニットの間に挟持された放射線遮蔽板をさらに備え、
前記放射線遮蔽板は、前記インクジェットノズルから吐出された前記放射線硬化性樹脂の液滴が塗布される前に、前記放射線照射ユニットから照射する放射線が照射されることを防ぐことを特徴とする請求項１に記載のインクジェット塗布装置。
【請求項５】
前記インクジェットヘッドは、前記インクジェットユニットを挟んで相対移動方向の前方及び後方のそれぞれに前記インクジェットユニットと所定間隔だけ離間して配置された第１の放射線照射ユニットと第２の放射線照射ユニットとを備えたことを特徴とする請求項１に記載のインクジェット塗布装置。
【請求項６】
前記駆動部は、前記塗布対象物について前記インクジェットヘッドを直線方向に往復させて相対移動させると共に、
前記インクジェットヘッドは、前記相対移動方向を反転する場合に、前記第１の放射線照射ユニットから前記第２の放射線照射ユニットに切り替えて放射線を照射することを特徴とする請求項５に記載のインクジェット塗布装置。
【請求項７】
前記インクジェットヘッドは、複数のインクジェットノズルが前記相対移動方向に対して垂直方向について前記塗布対象物の幅以上にわたって前記インクジェットノズルユニットに配置されていることを特徴とする請求項１に記載のインクジェット塗布装置。
【請求項８】
基板と、前記基板の上に配置される複数の情報記録層と、前記情報記録層の間に配置される樹脂中間層と、前記情報記録層上に設けられる保護層とを有する多層情報記録媒体の製造方法であって、
放射線硬化性樹脂の液滴を吐出するインクジェットノズルを有するインクジェットユニットと、塗布対象物に対する前記インクジェットユニットの相対移動方向の後方に所定間隔だけ離間して設けられ、前記塗布対象物に塗布された前記放射線硬化性樹脂に放射線を照射する放射線照射ユニットと、を備えたインクジェットヘッドを有するインクジェット塗布装置を用い、塗布対象物に対して相対移動させて、前記インクジェットユニットから前記塗布対象物上に放射線硬化性樹脂を滴下した後、順次に放射線照射ユニットから前記放射線硬化性樹脂に放射線を照射して、前記塗布対象物の上に樹脂中間層を形成する放射線硬化性樹脂の塗布及び照射工程
を含むことを特徴とする多層情報記録媒体の製造方法。
【請求項９】
前記塗布及び照射工程における前記塗布対象物は、情報記録層を備えた基板であって、
前記基板上に形成した前記放射線硬化性樹脂の表面に情報面を転写によって形成する転写工程をさらに含むことを特徴とする請求項８に記載の多層情報記録媒体の製造方法。
【請求項１０】
前記塗布及び照射工程における前記塗布対象物は、転写スタンパであって、
前記放射線硬化性樹脂を挟持して、前記転写スタンパと前記基板とを重ね合わせる重ね合わせ工程と、
前記放射線硬化性樹脂から前記転写スタンパを剥離する剥離工程と、
をさらに含むことを特徴とする請求項８に記載の多層情報記録媒体の製造方法。
【請求項１１】
前記塗布及び照射工程は、
半径方向内側の内縁部と半径方向外側の外縁部とに、放射線硬化性樹脂を滴下した後、前記放射線硬化性樹脂に放射線を照射して、所定の塗布厚みを有する前記放射線硬化性樹脂からなる前記樹脂中間層を形成する領域を囲む内縁部及び外縁部の壁面を形成する工程と、
内縁部及び外縁部の前記壁面によって囲まれた領域に、放射線硬化性樹脂を滴下した後、前記放射線硬化性樹脂に放射線を照射して樹脂中間層を形成する工程と、
を含むことを特徴とする請求項８に記載の多層情報記録媒体の製造方法。
【請求項１２】
前記塗布及び照射工程において、前記塗布対象物に対して前記インクジェット塗布装置を一定速度で相対移動させて、前記放射線硬化性樹脂の塗布後から所定時間経過後に放射線を照射することを特徴とする請求項８に記載の多層情報記録媒体の製造方法。
【請求項１３】
複数回の前記塗布及び照射工程を行うことを特徴とする請求項８に記載の多層情報記録媒体の製造方法。
【請求項１４】
複数回の前記塗布及び照射工程のうち最後の工程における前記放射線の照射量が、それまでの塗布及び照射工程における照射量に対して少ないことを特徴とする請求項１３に記載の多層情報記録媒体の製造方法。
【請求項１５】
複数回の前記塗布及び照射工程のうち最後の工程では、前記放射線硬化性樹脂の塗布のみを行うことを特徴とする請求項１３に記載の多層情報記録媒体の製造方法。
【請求項１６】
前記塗布及び照射工程において、前記放射線硬化性樹脂として複数種類の樹脂を用いることを特徴とする請求項１１に記載の多層情報記録媒体の製造方法。
【請求項１７】
請求項８から１６のいずれか一項に記載の前記多層情報記録媒体の製造方法を用いて作製されたことを特徴とする多層情報記録媒体。
【請求項１８】
前記多層情報記録媒体は、前記樹脂中間層の端面が前記インクジェットノズルからの液滴によるジグザグ状を呈することを特徴とする請求項１７に記載の多層情報記録媒体。
【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
塗布対象物、又は、インクジェットヘッドのいずれか一方を相対的に移動させながら、前記塗布対象物に放射線硬化性樹脂を塗布するインクジェット塗布装置であって、
放射線硬化性樹脂の液滴を吐出するインクジェットノズルを有するインクジェットユニットと、前記インクジェットユニットの前記塗布対象物に対する相対移動方向の後方に所定間隔だけ離間して設けられ、前記塗布対象物に塗布された前記放射線硬化性樹脂に放射線を照射する放射線照射ユニットと、を備えたインクジェットヘッドと、
前記塗布対象物に対して、前記インクジェットヘッドを相対的に移動させる駆動部と、
を備えたことを特徴とするインクジェット塗布装置。
【請求項２】
前記駆動部は、前記塗布対象物に対して、前記インクジェットヘッドを一定速度で相対移動させて、
前記インクジェットノズルから前記塗布対象物に塗布された前記放射線硬化性樹脂に、塗布後から一定時間後、順次に放射線を照射することを特徴とする請求項１に記載のインクジェット塗布装置。
【請求項３】
前記駆動部は、前記塗布対象物について前記インクジェットヘッドを直線方向に相対移動させることを特徴とする請求項２に記載のインクジェット塗布装置。
【請求項４】
前記インクジェットヘッドは、
前記インクジェットノズルユニットと前記放射線照射ユニットの間に挟持された放射線遮蔽板をさらに備え、
前記放射線遮蔽板は、前記インクジェットノズルから吐出された前記放射線硬化性樹脂の液滴が塗布される前に、前記放射線照射ユニットから照射する放射線が照射されることを防ぐことを特徴とする請求項１に記載のインクジェット塗布装置。
【請求項５】
前記インクジェットヘッドは、前記インクジェットユニットを挟んで相対移動方向の前方及び後方のそれぞれに前記インクジェットユニットと所定間隔だけ離間して配置された第１の放射線照射ユニットと第２の放射線照射ユニットとを備えたことを特徴とする請求項１に記載のインクジェット塗布装置。
【請求項６】
前記駆動部は、前記塗布対象物について前記インクジェットヘッドを直線方向に往復させて相対移動させると共に、
前記インクジェットヘッドは、前記相対移動方向を反転する場合に、前記第１の放射線照射ユニットから前記第２の放射線照射ユニットに切り替えて放射線を照射することを特徴とする請求項５に記載のインクジェット塗布装置。
【請求項７】
前記インクジェットヘッドは、複数のインクジェットノズルが前記相対移動方向に対して垂直方向について前記塗布対象物の幅以上にわたって前記インクジェットノズルユニットに配置されていることを特徴とする請求項１に記載のインクジェット塗布装置。
【請求項８】
基板と、前記基板の上に配置される複数の情報記録層と、前記情報記録層の間に配置される樹脂中間層と、前記情報記録層上に設けられる保護層とを有する多層情報記録媒体の製造方法であって、
放射線硬化性樹脂の液滴を吐出するインクジェットノズルを有するインクジェットユニットと、塗布対象物に対する前記インクジェットユニットの相対移動方向の後方に所定間隔だけ離間して設けられ、前記塗布対象物に塗布された前記放射線硬化性樹脂に放射線を照射する放射線照射ユニットと、を備えたインクジェットヘッドを有するインクジェット塗布装置を用い、塗布対象物に対して相対移動させて、前記インクジェットユニットから前記塗布対象物上に放射線硬化性樹脂を滴下した後、順次に放射線照射ユニットから前記放射線硬化性樹脂に放射線を照射して、前記塗布対象物の上に樹脂中間層を形成する放射線硬化性樹脂の塗布及び照射工程
を含むことを特徴とする多層情報記録媒体の製造方法。
【請求項９】
前記塗布及び照射工程における前記塗布対象物は、情報記録層を備えた基板であって、
前記基板上に形成した前記放射線硬化性樹脂の表面に情報面を転写によって形成する転写工程をさらに含むことを特徴とする請求項８に記載の多層情報記録媒体の製造方法。
【請求項１０】
前記塗布及び照射工程における前記塗布対象物は、転写スタンパであって、
前記放射線硬化性樹脂を挟持して、前記転写スタンパと前記基板とを重ね合わせる重ね合わせ工程と、
前記放射線硬化性樹脂から前記転写スタンパを剥離する剥離工程と、
をさらに含むことを特徴とする請求項８に記載の多層情報記録媒体の製造方法。
【請求項１１】
前記塗布及び照射工程は、
半径方向内側の内縁部と半径方向外側の外縁部とに、放射線硬化性樹脂を滴下した後、前記放射線硬化性樹脂に放射線を照射して、所定の塗布厚みを有する前記放射線硬化性樹脂からなる前記樹脂中間層を形成する領域を囲む内縁部及び外縁部の壁面を形成する工程と、
内縁部及び外縁部の前記壁面によって囲まれた領域に、放射線硬化性樹脂を滴下した後、前記放射線硬化性樹脂に放射線を照射して樹脂中間層を形成する工程と、
を含むことを特徴とする請求項８に記載の多層情報記録媒体の製造方法。
【請求項１２】
前記塗布及び照射工程において、前記塗布対象物に対して前記インクジェット塗布装置を一定速度で相対移動させて、前記放射線硬化性樹脂の塗布後から所定時間経過後に放射線を照射することを特徴とする請求項８に記載の多層情報記録媒体の製造方法。
【請求項１３】
複数回の前記塗布及び照射工程を行うことを特徴とする請求項８に記載の多層情報記録媒体の製造方法。
【請求項１４】
複数回の前記塗布及び照射工程のうち最後の工程における前記放射線の照射量が、それまでの塗布及び照射工程における照射量に対して少ないことを特徴とする請求項１３に記載の多層情報記録媒体の製造方法。
【請求項１５】
複数回の前記塗布及び照射工程のうち最後の工程では、前記放射線硬化性樹脂の塗布のみを行うことを特徴とする請求項１３に記載の多層情報記録媒体の製造方法。
【請求項１６】
前記塗布及び照射工程において、前記放射線硬化性樹脂として複数種類の樹脂を用いることを特徴とする請求項１１に記載の多層情報記録媒体の製造方法。
【請求項１７】
請求項８から１６のいずれか一項に記載の前記多層情報記録媒体の製造方法を用いて作製されたことを特徴とする多層情報記録媒体。
【請求項１８】
前記多層情報記録媒体は、前記樹脂中間層の端面が前記インクジェットノズルからの液滴によるジグザグ状を呈することを特徴とする請求項１７に記載の多層情報記録媒体。
【手続補正２】
【補正対象書類名】明細書
【補正対象項目名】全文
【補正方法】変更
【補正の内容】
【発明の詳細な説明】
【技術分野】
【０００１】
本発明は、再生または記録再生を目的とした情報記録媒体及びその製造方法に関する。特に、２層以上の情報記録層を有する多層情報記録媒体及びその製造方法に関する。
【背景技術】
【０００２】
近年、光学的な情報記録方式の研究が進められ、産業用や民生用途に広く使用されるようになった。特にＣＤやＤＶＤなどの高密度に情報を記録することができる光情報記録媒体が普及している。このような光情報記録媒体は、情報信号を表すピットや、記録再生光をトラッキングするための案内溝などの凹凸形状信号が形成された透明基板上に、金属薄膜や、熱記録が可能な薄膜材料などが積層され、さらに保護層が積層されている。保護層は、金属薄膜や薄膜材料などを大気中の水分などから保護する樹脂層や透明基板等によって構成されている。情報の再生はレーザ光を前記金属薄膜や薄膜材料に照射し、反射光の光量変化を検出することなどによりなされる。
【０００３】
ＣＤの場合、片面に情報信号を示す凹凸形状を有する厚み約１．１ｍｍの樹脂基板上に金属薄膜あるいは薄膜材料などを積層し、その後、紫外線硬化樹脂などをコーティングして保護層を形成することにより作製される。なお、情報信号の再生は、保護層側ではなく基板側からレーザ光を入射することにより行われる。
【０００４】
また、ＤＶＤの場合、厚み約０．６ｍｍの樹脂基板上の凹凸面に金属薄膜あるいは薄膜材料などを積層した後、別に準備された厚み約０．６ｍｍの樹脂基板を紫外線硬化樹脂などにより貼り合わせることによって作製される。光情報記録媒体では大容量化に対する要望が高まってきており、ＤＶＤ等では情報層の多層化が図られており、凹凸形状信号と金属薄膜や薄膜材料などから形成される信号層が厚み数十μｍの中間層を挟んで構成されている２層構造の光情報記録媒体などが提案されている。
【０００５】
近年、デジタルハイビジョン放送の普及に伴い、ＤＶＤよりもさらに高密度でかつ大容量の次世代光情報記録媒体が求められている。例えば、厚み１．１ｍｍの基板上の凹凸面に金属薄膜などを積層し、さらに厚み約０．１ｍｍの保護層を形成したＢｌｕ−ｒａｙディスクなどの大容量記録媒体が提案されている。Ｂｌｕ−ｒａｙディスクでは、ＤＶＤに比べ、凹凸形状で形成される情報層のトラックピッチも狭く、また、ピットの大きさも小さくなっている。このため情報の記録再生を行うレーザのスポットを情報層上で小さく絞る必要がある。Ｂｌｕ−ｒａｙディスクでは、レーザ光の波長を４０５ｎｍという短波長の青紫レーザを使用すると共に、レーザ光を絞り込む対物レンズとして開口数（ＮＡ）が０．８５のものを使用した光学ヘッドを用いている。上記光学ヘッドによって、レーザ光のスポットを情報層上で小さく絞り込んでいる。しかし、スポットが小さくなるとディスクの傾きによる影響を大きく受けやすくなり、ディスクが少しでも傾くとビームスポットに収差が発生する。ビームスポットに収差が生じると、絞りこんだビームに歪みが生じて記録再生できなくなるといった課題が生じる。そのためＢｌｕ−ｒａｙディスクでは、ディスクのレーザ入射側の保護層の厚さを０．１ｍｍ程度と薄くすることによってその欠点を補っている。
【０００６】
ところで、このＢｌｕ−ｒａｙディスクのような大容量の次世代光情報記録媒体においても、ＤＶＤと同様に情報層の多層化による記憶容量の大容量化が提案されている。
【０００７】
図２は、情報記録層を２層有する２層型Ｂｌｕ−ｒａｙディスクの断面図である。
この２層型Ｂｌｕ−ｒａｙディスクは、片面に第１の情報面２０２が凹凸形状により形成された成形樹脂基板２０１上に、金属薄膜あるいは熱記録が可能な薄膜材料を積層し、第１の情報記録層２０３が形成されている。第１の情報記録層２０３上に記録再生光に対して略透明な樹脂中間層２０４が形成され、その樹脂中間層２０４上には凹凸形状よりなる第２の情報面２０５が形成されている。第２の情報面２０５上に、記録再生光に対して半透過性を有する金属薄膜あるいは熱記録が可能な薄膜材料を積層して第２の情報記録層２０６が形成されている。そして、第２の情報記録層２０６を覆うように記録再生光に対して略透明な樹脂がコーティングされた保護層２０７を有する。この２層Ｂｌｕ−ｒａｙディスクは、保護層２０７側からレーザ光を入射し、第１の情報記録層あるいは第２の情報記録層のうち、記録再生を行う情報記録層に焦点を合わせることによって、信号の記録および再生などを行うことができる。なお、成形樹脂基板２０１の厚みは約１．１ｍｍであり、樹脂中間層の厚みは約２５μｍに設定され、保護層２０７の厚みは約７５μｍに設定されている。
【０００８】
なお、ここでいう略透明とは、記録再生光に対して約９０％以上の透過率を有することを意味しており、また、半透明とは記録再生光に対して１０％以上９０％以下の透過率を有することを意味している。
【０００９】
このような多層型のＢｌｕ−ｒａｙディスクの製造方法は一般的には次のようにしてなされる。一例として２層型Ｂｌｕ−ｒａｙディスクの製造方法について説明する。
【００１０】
まず、成形樹脂基板を用意する。成形樹脂基板は、金属スタンパを用いて射出成形法等の樹脂成形方法により、成形される。基板材料としては成形性に優れたポリカーボネートなどの材料が用いられることが多い。その後、特許文献１に示すようなスピンコート法などを用いた樹脂層の形成工程を用いて樹脂層の積層を行う。
【００１１】
図４（ａ）〜（ｉ）は、スピンコート法を用いた樹脂中間層、および保護層の作製工程を含む２層ディスクの作製工程を示す図である。
（ａ）厚み約１．１ｍｍの成形樹脂基板４０１を、金属スタンパを用いた射出成形法などの樹脂成形法により成形樹脂基板４０１を形成する。この成形樹脂基板４０１は、片面に凹凸形状からなるピットや案内溝により形成された第１の情報面を有する。
（ｂ）次いで、上記の第１の情報面上に金属薄膜や熱記録が可能な薄膜材料などをスパッタリング法や蒸着法などによって形成して、第１の情報記録層４０２を形成する。
（ｃ）この第１の情報記録層が形成された成形樹脂基板４０１を回転ステージ４０３上に真空吸着などの方法により固定する（図４（ａ））。
（ｄ）回転ステージ４０３に固定された成形樹脂基板４０１上の第１の情報記録層４０２には、ディスペンサーによって放射線硬化性樹脂Ａ４０４が所望の半径上に同心円状に塗布される（図４（ｂ））。
（ｅ）その後、回転ステージ４０３をスピン回転させることにより放射線硬化性樹脂Ａ４０４の延伸を行い、樹脂層４０６を形成する（図４（ｃ））。このとき樹脂層４０６の厚みは、放射線硬化性樹脂Ａ４０４の粘度やスピン回転の回転数、および回転時間、スピン回転をさせている周囲の雰囲気、たとえば、温度や湿度などを任意に設定することにより、所望の厚みに制御することができる。
（ｆ）スピン回転停止後、樹脂層４０６は、放射線照射機４０５の放射線照射によって硬化される。
【００１２】
次に、転写スタンパ４０７上に樹脂層４１１を形成する。
（ａ）金属スタンパを用いて射出成形法によって、第２の情報面を形成するための転写スタンパ４０７を形成する。
（ｂ）この転写スタンパ４０７を回転ステージ４０８上に真空吸着等によって固定する。
（ｃ）回転ステージ４０８に固定された転写スタンパ４０７上にディスペンサーによって放射線硬化性樹脂Ｂ４０９を所望の半径上に同心円状に塗布する（図４（ｄ））。
（ｄ）次いで、回転ステージ４０８をスピン回転させることにより放射線硬化性樹脂Ｂ４０９の延伸を行い、樹脂層４１１を形成する（図４（ｅ））。樹脂層４１１の厚みは上述のように所望の厚みに制御できる。
（ｅ）スピン回転停止後、放射線照射機４１０の放射線照射によって樹脂層４１１を硬化する。
【００１３】
次に、転写スタンパ４０７から成形樹脂基板４０１上へ第２の情報面を有する樹脂層４１１を転写する。
（ａ）それぞれ樹脂層４０６、４１１が形成された成形樹脂基板４０１と転写スタンパ４０７とを、回転ステージ４１３上で、それぞれの樹脂層４０５、４１１が対向するように放射線硬化性樹脂Ｃ４１２を介して重ね合わせる（図４（ｆ））。
（ｂ）次に、成形樹脂基板４０１と転写スタンパ４０７とを一体化させた状態で回転ステージ４１３をスピン回転することによって、放射線硬化性樹脂Ｃは延伸され、所望の厚みに制御された樹脂層４１４が形成される。
（ｃ）次いで、放射線照射機４１５によって放射線を照射して放射線硬化性樹脂Ｃ４１２を硬化させる（図４（ｇ））。放射線硬化性樹脂Ｃ４１２によって成形樹脂基板４０１と転写スタンパ４０７が一体化される。
（ｄ）その後、転写スタンパ４０７と放射線硬化性樹脂Ｂ４１１との界面で転写スタンパ４０７を剥離する。これにより、成形樹脂基板４０１の上に第２の情報面が形成される（図４（ｈ））。
（ｅ）この第２の情報面上に金属薄膜や熱記録が可能な薄膜材料などをスパッタリング法や蒸着法などにより成膜して第２の情報記録層４１６を形成する。
（ｆ）その後、同様のスピンコート法により放射線硬化性樹脂Ｄを塗布、放射線硬化することによって保護層４１７を形成する（図４（ｉ））。場合によっては、保護層の上から、傷や指紋の付着などによる保護層表面の欠陥を予防するためのハードコート層などを形成することもある。
このようにして２層型Ｂｌｕ−ｒａｙディスクが完成する。
【００１４】
なお、ここで用いられている放射線硬化性樹脂Ａ４０４は、第１の情報記録層４０２及び放射線硬化性樹脂Ｃ４１４との接着性が良好な材料を用いている。放射線硬化性樹脂Ｂ４１１は転写スタンパ４０７との剥離性が良好であって、放射線硬化性樹脂Ｃ４１４との接着性が良好なものを用いている。また、これら放射線硬化性樹脂Ａ、Ｂ、Ｃ、Ｄは記録再生光の波長に対して略透明なものを用いている。また、ここでは３種類の放射線硬化性樹脂を用いた樹脂中間層の作製工程について説明を行ったが、転写スタンパの材料の選定などにより放射線硬化性樹脂との剥離性などを制御することにより、放射線硬化性樹脂の種類を減らしたより簡易な方法もある。
【００１５】
また、樹脂層の形成方法としては、ここに示したスピンコート法によるものだけではなく、スクリーン印刷法などによるものなども提案されている。この方法では、放射線硬化性樹脂層の形成の部分がスピンコート法からスクリーン印刷法に変わっただけでその他の工程についてはほぼ同様のプロセスを経る。
【００１６】
【特許文献１】特開２００２−０９２９６９号公報
【発明の開示】
【発明が解決しようとする課題】
【００１７】
しかしながら、スピンコート法によって樹脂中間層を形成する場合、樹脂の供給がある特定の領域のみに行われる場合がある。また、延伸に利用する遠心力が半径位置によって異なる。これらを主要因として、放射線硬化性樹脂層を均一な厚みに形成するのが困難という課題がある。また、成形樹脂基板の外周端面まで樹脂が到達してしまうため、端面の表面張力の影響を受けて、最外周部で樹脂層が盛上ってしまうという課題がある。さらに、スピンコート法は、被塗布面の凹凸の影響を受けやすい。例えば３層や４層の情報記録層を有する多層情報記録媒体などを製造する際や、保護層を形成する際には、前もって形成された樹脂中間層の上にスピンコートを行う。この場合、複数の層の樹脂中間層の凹凸の影響が累積するため、厚み均一性がさらに悪化する可能性がある。
【００１８】
また、スピンコート法を用いた場合、放射線硬化性樹脂を１回塗布するにあたって、約１０秒前後の時間を要し、多層情報記録媒体の製造において生産効率を低下させる要因にもなっている。また、スピンコート法の場合、基板上に滴下した樹脂を一部振り切りながら樹脂層を形成するため、実際に基板上に形成される樹脂中間層に必要な樹脂量よりも多くの樹脂を滴下する必要がある。さらに、基板上から振り切られた樹脂はそのまま廃棄されるか、もしくはリサイクルするなどの新たなプロセスを経て、再利用する必要がある。この振り切られた樹脂の処理も生産性の低下をまねく要因ともなっている。
【００１９】
スクリーン印刷法による樹脂中間層の形成工程では、スピンコート法に比べて均一な厚みを実現しやすい。その一方、スクリーン印刷法では、塗布時にスクリーンが情報記録層や、転写スタンパの情報面などに接触してしまうため、直接、または間接的に情報記録層に傷あるいはゴミなどを発生させてしまうといった課題がある。またスクリーン印刷法では、スクリーンに開けられた孔の部分のみから樹脂が供給されるため、樹脂が供給されない部分に気泡が噛みやすいなどの課題もある。さらに、スクリーン印刷法においても、所望の領域に樹脂を塗布するためには、所望の塗布領域以外の部分をさえぎるようにマスクをする必要があり、被塗布面との機械的な位置精度などを精度良く合わせる必要もでてくる。また、スクリーン印刷法においても、スピンコート法の場合と同様、実際に基板上に形成される樹脂中間層に必要な樹脂よりも多くの樹脂を供給する必要がある。使用されなかった樹脂については、廃棄するか、あるいはリサイクルするなどの新たなプロセスを経て再利用する必要がある。この使用されなかった樹脂の処理のため、生産性の低下をまねく要因ともなる。
【００２０】
これら、スピンコート法や、スクリーン印刷法などに関する課題を解決する一つの手段として、所望の塗布領域に特別なマスクなどを必要とせず、非接触で塗布できるインクジェット法による塗布工法が考えられる。
【００２１】
インクジェット法とは、体積１ｐＬから１ｎＬ程度の微小液滴を吐出する技術であり、その吐出に用いるノズルをインクジェットノズルと呼ぶ。樹脂を吐出する方法は様々あるが、共通することは、小径のインクジェットノズルから微小液滴を吐出する構造のため、吐出液の粘度が低粘度のものしか吐出できないことである。なお、吐出液の粘度が低粘度とは、常温での液タンク内の吐出液の粘度ではなく、インクジェットノズルの吐出口周辺における樹脂粘度が低粘度であることを意味する。つまり、インクジェット法では、吐出口周辺における樹脂粘度を低粘度とすることが必要となる。例えば、インクジェットノズルの吐出口付近をヒータ等で加熱して、吐出液粘度を低下させて吐出する方法などが用いられることもある。現在、一般的に用いられている、あるいは販売されているインクジェットノズルにおいては、吐出可能な吐出液の吐出口付近での粘度は、数ｍＰａ・ｓから数十ｍＰａ・ｓ程度である。
【００２２】
インクジェット法を用いて樹脂中間層を作製する場合には、インクジェットノズルから低粘度の樹脂を吐出するため、塗布後において樹脂の流動などが生じやすい。そのため、塗布領域の端面において、樹脂の盛り上がりが生じたり、あるいは所望の塗布領域よりも広範囲に樹脂がはみ出してしまうなどの課題がある。また、先に述べたとおり体積１ｐＬから１ｎＬ程度の微小液滴しか吐出できないため、例えば、１０μｍを超えるような厚みの塗布が非常に困難であるといった課題も生じる。
【００２３】
本発明の目的は、上記のインクジェット法における課題を解決し、例えば１０μｍを超えるような厚みにおいても、均一な厚みの樹脂中間層を作製し、良好な信号特性を有する多層情報記録媒体の製造方法を提供することである。
【課題を解決するための手段】
【００２４】
本発明では、上述のインクジェット法における課題を以下に示す手段によって解決することができる。すなわち、本発明に係るインクジェット塗布装置は、塗布対象物、又は、インクジェットヘッドのいずれか一方を相対的に移動させながら、前記塗布対象物に放射線硬化性樹脂を塗布するインクジェット塗布装置であって、
放射線硬化性樹脂の液滴を吐出するインクジェットノズルを有するインクジェットユニットと、前記インクジェットユニットの前記塗布対象物に対する相対移動方向の後方に所定間隔だけ離間して設けられ、前記塗布対象物に塗布された前記放射線硬化性樹脂に放射線を照射する放射線照射ユニットと、を備えたインクジェットヘッドと、
前記塗布対象物に対して、前記インクジェットヘッドを相対的に移動させる駆動部と、
を備えたことを特徴とする。
上記の構成を用いることによって、インクジェットノズルによって低粘度の放射線硬化性樹脂を塗布しながら、塗布後、順次に放射線硬化を行うことが可能となり、低粘度の放射線硬化性樹脂の流動を抑制することが可能となる。
【００２５】
また、前記駆動部は、前記塗布対象物に対して、前記インクジェットヘッドを一定速度で相対移動させてもよい。この場合には、前記インクジェットノズルから前記塗布対象物に塗布された前記放射線硬化性樹脂に、塗布後から一定時間後、順次に放射線を照射することができる。さらに、前記駆動部は、前記塗布対象物について前記インクジェットヘッドを直線方向に相対移動させてもよい。
【００２６】
またさらに、前記インクジェットヘッドは、前記インクジェットノズルユニットと前記放射線照射ユニットとの間に挟持され、
前記インクジェットノズルから吐出された前記放射線硬化性樹脂の液滴が塗布される前に、前記放射線照射ユニットから照射する放射線が照射されることを防ぐ放射線遮蔽板をさらに備えてもよい。
【００２７】
また、前記インクジェットヘッドは、前記インクジェットユニットを挟んで相対移動方向の前方及び後方のそれぞれに前記インクジェットユニットと所定間隔だけ離間して配置された第１の放射線照射ユニットと第２の放射線照射ユニットとを備えてもよい。
【００２８】
さらに、前記駆動部は、前記塗布対象物について前記インクジェットヘッドを直線方向に往復させて相対移動させると共に、
前記インクジェットヘッドは、前記相対移動方向を反転する場合に、前記第１の放射線照射ユニットから前記第２の放射線照射ユニットに切り替えて放射線を照射してもよい。
【００２９】
またさらに、前記インクジェットヘッドは、複数のインクジェットノズルが前記相対移動方向に対して垂直方向について前記塗布対象物の幅以上にわたって前記インクジェットノズルユニットに配置されていてもよい。
この構成を用いることにより効率的な放射線硬化性樹脂の塗布が可能となる。
【００３０】
本発明に係る多層情報記録媒体の製造方法は、基板と、前記基板の上に配置される複数の情報記録層と、前記情報記録層の間に配置される樹脂中間層と、前記情報記録層上に設けられる保護層とを有する多層情報記録媒体の製造方法であって、
放射線硬化性樹脂の液滴を吐出するインクジェットノズルを有するインクジェットユニットと、塗布対象物に対する前記インクジェットユニットの相対移動方向の後方に所定間隔だけ離間して設けられ、前記塗布対象物に塗布された前記放射線硬化性樹脂に放射線を照射する放射線照射ユニットと、を備えたインクジェットヘッドを有するインクジェット塗布装置を用い、塗布対象物に対して相対移動させて、前記インクジェットユニットから前記塗布対象物上に放射線硬化性樹脂を滴下した後、順次に放射線照射ユニットから前記放射線硬化性樹脂に放射線を照射して、前記塗布対象物の上に樹脂中間層を形成する放射線硬化性樹脂の塗布及び照射工程
を含むことを特徴とする。
上記の構成により均一な厚みの樹脂中間層の形成が可能となる。
【００３１】
また、前記塗布及び照射工程における前記塗布対象物は、情報記録層を備えた基板であってもよい。この場合、前記基板上に形成した前記放射線硬化性樹脂の表面に情報面を転写によって形成する転写工程をさらに含んでもよい。
【００３２】
さらに、前記塗布及び照射工程における前記塗布対象物は、転写スタンパであってもよい。この場合、前記放射線硬化性樹脂を挟持して、前記転写スタンパと前記基板とを重ね合わせる重ね合わせ工程と、
前記放射線硬化性樹脂から前記転写スタンパを剥離する剥離工程と、
をさらに含んでもよい。
【００３３】
また、前記塗布及び照射工程は、
半径方向内側の内縁部と半径方向外側の外縁部とに、放射線硬化性樹脂を滴下した後、前記放射線硬化性樹脂に放射線を照射して、所定の塗布厚みを有する前記放射線硬化性樹脂からなる前記樹脂中間層を形成する領域を囲む内縁部及び外縁部の壁面を形成する工程と、
内縁部及び外縁部の前記壁面によって囲まれた領域に、放射線硬化性樹脂を滴下した後、前記放射線硬化性樹脂に放射線を照射して樹脂中間層を形成する工程と、
を含んでもよい。
上記の構成により、内縁部及び外縁部の壁部で囲まれた領域に放射線硬化性樹脂を塗布するので、樹脂が流動性を有していても均一な厚みの樹脂中間層が実現できる。
【００３４】
さらに、前記塗布及び照射工程において、前記塗布対象物に対して前記インクジェット塗布装置を一定速度で相対移動させて、前記放射線硬化性樹脂の塗布後から所定時間経過後に放射線を照射してもよい。
【００３５】
またさらに、複数回の前記塗布及び照射工程を行ってもよい。
また、複数回の前記塗布及び照射工程のうち最後の工程における前記放射線の照射量が、それまでの塗布及び照射工程における照射量に対して少なくしてもよい。
さらに、複数回の前記塗布及び照射工程のうち最後の工程では、前記放射線硬化性樹脂の塗布のみを行ってもよい。
上記の構成によって、放射線硬化性樹脂の最表面は未硬化部分を有するので、良好な情報面の転写が実現される。
【００３６】
また、前記塗布及び照射工程において、前記放射線硬化性樹脂として複数種類の樹脂を用いてもよい。この構成により、機能の異なる複数の樹脂を積層した樹脂中間層を形成できる。
【００３７】
さらに、本発明に係る多層情報記録媒体は、前記多層情報記録媒体の製造方法を用いて作製されたものである。またさらに、この多層情報記録媒体は、前記樹脂中間層の端面が前記インクジェットノズルからの液滴によるジグザグ状を呈することを特徴とする。インクジェット法によって端面がジグザグ状を呈する。
【発明の効果】
【００３８】
本発明によれば、インクジェットノズルからなるインクジェットノズルユニットと、放射線照射手段とを有し、前記放射線照射手段は、前記塗布対象物に対して相対的に走査する前記インクジェットノズルユニットの後段に設けられ、
インクジェットノズルによって低粘度の放射線硬化性樹脂を塗布しながら、順次に放射線硬化を行うことが可能となり、低粘度の放射線硬化性樹脂の流動を抑制し、均一な厚みの樹脂中間層を形成できる。
【発明を実施するための最良の形態】
【００３９】
以下に、本発明の実施の形態に係るインクジェット塗布装置、多層情報記録媒体の製造方法について添付図面を参照して説明する。なお、図面において実質的に同一の部材には同一の符号を付している。
【００４０】
（実施の形態１）
図６は、本発明の実施の形態１に係る多層情報記録媒体の構造を示す断面図である。この多層情報記録媒体は、片面から記録再生可能な４層情報記録媒体である。この４層情報記録媒体は、片面に凹凸形状からなる案内溝の情報面が転写形成された成形樹脂基板６０１上に４つの情報記録層を積層して構成されている。この多層情報記録媒体は、成形樹脂基板６０１上に、順に形成された第１の情報記録層６０２と、第１の樹脂中間層６０３と、第２の情報記録層６０４と、第２の樹脂中間層６０５と、第３の情報記録層６０６と、第３の樹脂中間層６０７と、第４の情報記録層６０８と、保護層６０９と、から構成される。第１の情報記録層６０２は、成形樹脂基板６０１に形成された第１の情報面に接するように配置されている。第１の樹脂中間層６０３は、第１の情報記録層６０２に接するように積層され、一方の面に凹凸形状からなる第２の情報面を有する。第２の情報記録層６０４は、第２の情報面に接するように配置されている。第２の樹脂中間層６０５は、第２の情報記録層６０４に接するように積層され、一方の面に凹凸形状からなる第３の情報面を有する。第３の情報記録層６０６は、第３の情報面に接するように配置されている。第３の樹脂中間層６０７は、第３の情報記録層６０６に接するように積層され、一方の面に凹凸形状からなる第４の情報面を有する。第４の情報記録層６０８は、第４の情報面に接するように配置されている。保護層６０９は、第４の情報記録層６０８に接するように設けられている。
【００４１】
この多層情報記録媒体は、第１の樹脂中間層６０３、第２の樹脂中間層６０５、第３の樹脂中間層６０７のうち、少なくとも一つの樹脂中間層は、後述するインクジェット塗布装置によって放射線硬化性樹脂の塗布及び放射線の照射を行って作製されたことを特徴とする。このため、樹脂中間層の端面はインクジェットノズルから吐出された液滴の大きさに依存するジグザグ状を呈している。
【００４２】
以下に、この多層情報記録媒体の各構成部材について説明する。
＜成形樹脂基板＞
成形樹脂基板６０１は、その上に積層される情報記録層、樹脂中間層、保護層を支持できるものであればよい。なお、ＣＤやＤＶＤ、あるいはＢｌｕ−ｒａｙディスクなどの光ディスクと形状的な互換を有するように、例えば、外径φ１２０ｍｍ、中心孔径φ１５ｍｍ、厚みが１．０〜１．１ｍｍ程度の円盤形状を有することが好ましい。また、成形樹脂基板６０１は、ポリカーボネートやアクリル系樹脂から形成されていることが好ましい。この成形樹脂基板６０１には、図３（ｆ）に示した金属スタンパを用いた射出成形法などによる樹脂成形によって、片面に凹凸で形成された案内溝などの情報面が形成されている。本実施の形態１においては、ポリカーボネートを用いて作製した。
【００４３】
＜成形樹脂基板を作製するための金属スタンパの作製工程＞
図３（ａ）〜（ｆ）は、情報記録媒体の成形樹脂基板を作製するための金属金型であるスタンパの作製工程を示す概略図である。
（ａ）まず、ガラス盤あるいはシリコンウェハなどからなる原盤３０１上にフォトレジスト等の感光材料を塗布して感光膜３０２を作製する。
（ｂ）次いで、レーザ光や電子線などの露光ビーム３０３を用いて、ピットあるいは案内溝等のパターンの露光を行う（図３（ａ））。それによって、露光部３０４からなる潜像を形成する（図３（ｂ））。
（ｃ）その後、アルカリ現像液などにより露光部３０４を除去すると原盤３０１上に感光材により凹凸状のパターン３０５が形成された記録原盤３０６を得る（図３（ｃ））。
（ｄ）記録原盤３０６の表面にスパッタリング法や蒸着法などを用いて導電性の薄膜３０７を形成する（図３（ｄ））。
（ｅ）上記の導電性薄膜３０７を電極として金属メッキなどにより金属板３０８を形成する（図３（ｅ））。
（ｆ）次に、感光膜３０２と導電性薄膜３０７の界面で、導電膜３０７と金属板３０８とを剥離する。さらに、導電膜３０７表面に残留する感光材を除去材などで取り除く。その後、成形機に合わせた内外径に打ち抜き成形を行うことによって、成形樹脂基板の成形用の金属金型である金属スタンパ３０９が作製される（図３（ｆ））。
【００４４】
＜第１の情報記録層＞
第１の情報記録層６０２は、情報記録媒体が再生専用媒体の場合、少なくとも、再生光を反射する特性を持てばよい。例えば、Ａｌ、Ａｇ、Ａｕ、Ｓｉ、ＳｉＯ２、ＴｉＯ２などを含む反射材料をスパッタリングや蒸着等の方法を用いて形成される。また、情報記録媒体が記録可能媒体の場合、記録光の照射によって情報を書き込む必要があるため、例えば、ＧｅＳｂＴｅなどの相変化材料や、例えば、フタロシアニンなどの有機色素などの記録材料からなる層を少なくとも含んでもよい。さらに、必要に応じて、反射層や界面層など、記録再生特性を向上させる層を含んでいてもよい。第２の情報記録層６０４、第３の情報記録層６０６、第４の情報記録層６０８についても同様に形成することができる。ただし、記録再生は、保護層６０９側からそれぞれの情報記録層に記録再生光を入射することにより行われるため、第１の情報記録層から第４の情報記録層にかけて、順次記録再生光の波長に対する透過率が高くなるように構成することが好ましい。
【００４５】
＜第１の樹脂中間層＞
第１の樹脂中間層６０３は、記録再生光に対して略透明な樹脂、例えば、アクリルを主成分とした紫外線硬化樹脂や、あるいはエポキシ系の紫外線硬化樹脂などの放射線硬化性樹脂などを用いることができる。ここでいう略透明とは、記録再生光の波長に対して９０％以上の透過率を有することを意味しており、さらに９５％以上の透過率を有する材料がさらに好ましい。
【００４６】
この第１の樹脂中間層６０３の作製方法は、
（ａ）液状の放射線硬化性樹脂を第１の情報記録層６０２上に、後述するインクジェット塗布装置を用いて放射線硬化性樹脂を塗布及び放射線を照射する工程と、
（ｂ）ピットや案内溝などの情報面を有する転写スタンパを利用して、上記放射線硬化性樹脂の表面に上記情報面を転写する工程と、
を含む。
【００４７】
＜転写スタンパ＞
まず、転写スタンパ１００４について説明する。
転写スタンパ１００４は、放射線硬化性樹脂との剥離性が良好な材料であるポリオレフィン材料を用いており、厚みは、例えば０．６ｍｍなどのように成形樹脂基板よりも薄く形成されている。これは、厚みが約１．１ｍｍの成形樹脂基板から転写スタンパを剥離する際に基板の厚みが異なることによる剛性の差を利用し、転写スタンパを反らせて剥離することを目的としたためである。ポリオレフィン材料は成形樹脂基板と同様に従来の金属スタンパなどを用いて射出成形などの方法で片面に凹凸で形成されたピットや案内溝などの情報面を容易に作製できる材料である。また、ポリオレフィン材料は紫外線などの放射線に対する透過率も高いため、転写スタンパを通して放射線照射することにより放射線硬化性樹脂を効率良く硬化させることができる。さらに、ポリオレフィン材料は硬化した放射線硬化性樹脂との密着力が小さく、硬化後に放射線硬化性樹脂との界面から容易に剥離することが出来る。転写スタンパ１００４の中心には成形樹脂基板１００１とセンターボス１００５を介して偏芯をとるための中心穴が設けられている。
【００４８】
＜転写スタンパによる転写工程＞
図１０（ａ）〜（ｄ）は、本発明の実施の形態１における樹脂中間層への情報面の転写工程の一例を示す図である。
（ａ）放射線硬化性樹脂１００３の塗布が完了した成形樹脂基板１００１を、真空チャンバ１００７の中に搬送する。このとき転写スタンパ１００４も真空チャンバ１００７内に配置されている（図１０（ａ））。
（ｂ）真空チャンバ１００７内は、ロータリーポンプやターボ分子ポンプなどの真空ポンプ１００８によって排気して真空雰囲気とする。
（ｃ）真空チャンバ１００７内の圧力が１００Ｐａ以下の真空度に達した時に、転写スタンパ１００４を成形樹脂基板１００１に重ね合わせる（図１０（ｂ））。このとき転写スタンパ１００４の上部に設置されている加圧プレート１００６が転写スタンパ１００４を加圧し、放射線硬化性樹脂１００３に転写スタンパ上の情報面が転写される。真空チャンバ内が真空雰囲気であることから、放射線硬化性樹脂１００３と転写スタンパ１００４の間には気泡が混入することなく両者を貼り合わせることができる。
（ｄ）貼り合わされた成形樹脂基板１００１と転写スタンパ１００４とに対して、真空チャンバ内部で、もしくは取り出した後で、放射線照射装置１００９によって転写スタンパ１００４を通して放射線を照射する（図１０（ｃ））。
（ｅ）その後、転写スタンパ１００４と成形樹脂基板１００１との間に、楔を打ち込んだり、圧縮エアーを吹き込むなどして放射線硬化性樹脂と転写スタンパとの界面から転写スタンパ１００４を剥離する（図１０（ｄ））。このようにして情報面が転写された第１の樹脂中間層が形成される。
【００４９】
なお、ここで述べた以外にも、転写スタンパ１００４として、例えば金属などの異なる材料を用いてもよい。また、２種類以上の放射線硬化性樹脂を用いて２層以上の樹脂層からなる樹脂中間層を形成してもよい。さらに、成形樹脂基板側から放射線を照射してもよい。放射線硬化性樹脂に情報面を転写させる様々な方法があるが、どの方法を用いた場合においても、本発明の効果を制限するものではない。
【００５０】
また、第２の樹脂中間層６０５、第３の樹脂中間層６０７についても、上記第１の樹脂中間層６０３と同様の方法で作製することができる。
【００５１】
＜保護層＞
保護層６０９は、記録再生光に対して略透明であることが好ましい。例えば、アクリルを主成分とした紫外線硬化性樹脂や、あるいはエポキシ系の紫外線硬化性樹脂などの放射線硬化性樹脂などを用いることができる。ここでいう略透明とは、記録再生光の波長に対して９０％以上の透過率を有することを意味しており、９５％以上の透過率を有する材料がさらに好ましい。
【００５２】
保護層６０９の形成方法としては、スピンコート法、スクリーン印刷法、グラビア印刷法、インクジェット法などの種々の工法が考えられる。保護層６０９の形成方法としては、上述の樹脂中間層の作製工程と同じ工法を用いることができれば好ましい。例えば樹脂中間層をインクジェット法により塗布した場合は、保護層の作成もインクジェット法を用いることが最も好ましい。また、保護層の形成方法としては、放射線硬化性樹脂の塗布による方法に限られず、例えばポリカーボネート樹脂や、アクリル樹脂などからなるシート状の材料を接着剤などを介して貼り合せることによって形成してもよい。
【００５３】
＜各層の厚み＞
また、本発明の実施の形態１における多層情報記録媒体は、レーザ光４０５ｎｍの青紫レーザを使用し、ＮＡが０．８５の対物レンズを用いて保護層６０９側から各情報記録層にビームを絞り込み記録再生を行う。ディスクの傾きの影響を軽減させるため、保護層６０９表面から、第１の情報記録層６０２までの厚みは約０．１ｍｍに設定されている。
【００５４】
また、保護層６０９の厚みは、保護層表面に付着したゴミや傷などにより各情報記録層の記録再生特性に与える影響を軽減させるために、約４０μｍ以上に設定するのが好ましい。また、５０μｍ以上に設定するのがさらには好ましい。
【００５５】
また第１の樹脂中間層、第２の樹脂中間層、第３の樹脂中間層の厚みは、他層からのクロストークや干渉の影響を軽減させるためにそれぞれ異なる厚みに設定することが好ましい。ここでは、それぞれの厚みを約１５μｍ、約２０μｍ、約１０μｍに設計した。また保護層の厚みは約５５μｍに設定した。ただし、各樹脂中間層の厚みの設計値は一例であり、別の厚み設計値においても本発明の効果には変わりはない。
【００５６】
以上、本発明の実施の形態１における多層情報記録媒体の構成と製造方法の概要について簡単に述べたように、本発明の多層情報記録媒体の製造方法は、樹脂中間層または保護層の形成方法に特徴がある。そのため、その他の構成またはその製造方法により本発明の範囲が制限されることは無い。
【００５７】
＜多層情報記録媒体の製造方法＞
本発明の実施の形態１に係るインクジェット塗布装置を用いた多層情報記録媒体の製造方法について説明する。特に、多層情報記録媒体を構成する樹脂中間層の作製方法を中心に詳細に説明を行う。
【００５８】
図１は、本発明の実施の形態１に係るインクジェット塗布装置の構成を示す概略図である。また、図１は、このインクジェット塗布装置を用いた放射線硬化性樹脂の塗布及び放射線照射による硬化とからなる塗布及び照射工程の一例を示す図である。この塗布及び照射工程によって樹脂中間層を形成する。
【００５９】
＜インクジェット塗布装置の構成＞
このインクジェット塗布装置は、図１に示すように、インクジェットヘッド１０７と、塗布対象物に対してインクジェットヘッド１０７を矢印の方向に相対移動させる駆動部（図示せず）とからなる。インクジェットヘッド１０７には、インクジェットノズルユニット１０４と放射線照射手段１０６とが放射線遮蔽板１０５を挟んでそれぞれ固定されている。
【００６０】
まず、インクジェットヘッド１０７の各構成部材について説明する。
インクジェットノズルユニット１０４には、少なくとも１つ以上のインクジェットノズルが設けられている。このインクジェットノズルは、印字もしくは描画用の印刷機に用いられるものを用いてもよい。インクジェットノズルは、顔料や染料などを主成分とするインクの微小液滴を吐出することができる。このインクジェット技術では、できるだけ微小な液滴、例えば数ｐＬ程度の液滴を生成し、その液滴を高精度に滴下して、より解像度の高い印刷を実現するように開発が進められている。しかしながら、本発明では１０〜２０μｍ程度の比較的厚い樹脂層を形成する必要があるため、むしろできる限り大きな液滴を吐出できるインクジェットノズルを用いるのが好ましい。例えば、数十ｐＬ程度の大きな液滴を吐出できるインクジェットノズルを用いることが好ましい。現在、一般的に入手できる印刷機用インクジェットノズルには、微小液滴の体積が５〜５０ｐＬ程度、吐出できる対応樹脂粘度が吐出部周辺において５〜５０ｍＰａ・ｓ程度、動作周波数として１ｋＨｚ〜２０ｋＨｚ程度のものがある。
【００６１】
図５（ａ）及び（ｂ）は、インクジェットノズルの代表的な構成例の断面図である。なお、図では、吐出される吐出液の供給路や液タンク等は省略されている。図５（ａ）は、圧電素子などの振動素子５０２により吐出液５０１を押し出して吐出を行うタイプで、ピエゾ方式インクジェットノズルと呼ばれる。図５（ｂ）は、ヒータ５０３を用いて瞬時に吐出液を沸騰させて、ヒータ近傍の吐出液５０４の体積膨張を動力源として吐出を行うタイプで、サーマル方式と呼ばれる。
【００６２】
なお、ここでは１つのインクジェットノズルを用いたインクジェットヘッドについて説明したが、これに限られず、複数のインクジェットノズルを設けてもよい。例えば、図７（ａ）のように、インクジェットヘッドの走査方向に対して垂直方向に複数のインクジェットノズルを一列に並べ、インクジェットヘッド列を設ける構成としてもよい。また、図７（ｂ）のように、さらに走査方向に複数列並べる方法、あるいは図７（ｃ）のようにノズルの位置を少しずつずらしながら複数列並べる方法などがある。
【００６３】
本発明の実施の形態１のインクジェットヘッド１０７では、塗布対象物である成形樹脂基板１０１の直径である１２０ｍｍの長さを一度に塗布できるように、走査方向に対して垂直な方向に少なくとも一列、１２０ｍｍ以上の幅で複数のインクジェットノズルを直線状に並べる構成が望ましい。
【００６４】
そこで、本発明の実施の形態１におけるインクジェット塗布装置では、１滴の吐出量が４０ｐＬ、駆動周波数７ｋＨｚのインクジェットノズルを用い、図８に示すように７０μｍピッチで走査方向に対して垂直方向に１８００個のインクジェットノズル８０１を直線状に並べたインクジェットノズルユニット８０２を用いた。このインクジェットノズルは５〜５０ｍＰａ・ｓ程度の粘度の樹脂であれば、安定して１滴４０ｐＬを吐出することが可能である。
【００６５】
なお、ここでは図８に示すようなインクジェットノズルユニットを用いたが、図１１（ａ）に示すようなインクジェットノズルユニットを用いてもよい。この場合には、インクジェットヘッドを走査方向に対して垂直な方向に移動させ、数回基板上を走査することによって全面に塗布できる。この場合には、走査方向に対して垂直方向にインクジェットヘッドを移動させる機構が必要となる。
【００６６】
なお、図８や図１１（ｂ）に示すように、塗布対象物である成形樹脂基板の走査方向に対して垂直方向の長さ、すなわち基板の直径よりも長いインクジェットノズルユニットを用いることが好ましい。これによって、１回の走査によって基板全面に樹脂を塗布することができる。
【００６７】
次いで、放射線照射手段１０６について説明する。
放射線照射手段１０６は、放射線源と、放射線源から発生する放射線を、塗布対象物である成形樹脂基板１０１側へ導く光路とから構成されている。放射線源としてここでは紫外線ランプを用いる。さらに紫外線ランプとしてはメタルハライドランプや高圧水銀ランプ、キセノンランプなどの種々のランプを用いることができる。ここではキセノンランプを用いる。ただし、塗布に用いる放射線硬化性樹脂に合わせて、照射する放射線の波長などを選択する必要があり、使用する放射線源及びランプの種類は上記の例に限られるものではない。
【００６８】
また、放射線照射手段１０６は、図１に示すように、塗布対象物である成形樹脂基板１０１に対して走査するインクジェットノズルユニット１０４と共に、インクジェットノズルユニットの走査方向の後方に固定されている。この放射線照射手段１０６を用いて、塗布した放射線硬化性樹脂層に順次に放射線を照射する。
【００６９】
放射線遮蔽板１０５は、放射線照射手段１０６によって照射される放射線が、インクジェットノズル１０４側に漏れこむのを防いでいる。すなわち、この放射線遮蔽板１０５によって、インクジェットノズルから吐出された放射線硬化性樹脂の液滴が塗布される前に、放射線照射ユニットから照射する放射線が照射されることを防ぐことができる。
【００７０】
以上の構成により、このインクジェットヘッド１０７を構成するインクジェットノズルユニット１０４によって放射線硬化性樹脂１０９が塗布される。次いで、塗布された放射線硬化性樹脂１０９には、インクジェットノズルユニット１０４の後方に所定間隔で配置された放射線照射手段１０６によって、順次に放射線が照射される。塗布された放射線硬化性樹脂のうち、放射線が照射された領域１１０は硬化され、樹脂の流動が抑制される。なお、放射線が照射された領域１１０は完全硬化させてもよいが、完全に硬化させずにそれに準ずる状態にまで硬化させれば樹脂の流動を抑制することが可能となる。ここでいう完全硬化に準ずる状態とは、ゲル状もしくは１００００ｍＰａ・ｓ以上の粘度となった状態を意味している。
【００７１】
次に、駆動部について説明する。
駆動部は、塗布対象物に対してインクジェットヘッド１０７を相対移動させる。したがって、駆動部によって塗布対象物とインクジェットヘッド１０７の少なくとも一方を移動させればよい。例えば、駆動部によって、インクジェットヘッド１０７を塗布対象物である成形樹脂基板１０１に対して直線的に走査してもよい。また、駆動部によって、成形樹脂基板１０１に対してインクジェットヘッド１０７を一定速度で走査してもよい。このように一定速度で走査することで、放射線硬化性樹脂の塗布後、一定時間経過後に放射線を照射できる。塗布後、一定時間後に放射線を照射するので、放射線硬化性樹脂の流動状態がほぼ同様の状態で硬化させることができる。例えば、放射線硬化性樹脂の液滴が隣接する液滴と重なり合うようになる、いわゆるレベリングが生じた後に硬化させることができる。これによって、樹脂中間層の膜厚の均一性を向上させることができる。
【００７２】
＜インクジェット塗布装置を用いた放射線硬化性樹脂の塗布及び放射線の照射＞
上記のインクジェット塗布装置を用いた放射線硬化性樹脂の塗布及び放射線の照射について以下に説明する。
（ａ）まず、片面に第１の情報記録層１０２が形成された成形樹脂基板１０１を真空吸着によりステージ１０３に固定する。なお、固定方法は真空吸着法に限られず、他の固定方法を用いてもよい。成形樹脂基板１０１の上方には、インクジェットノズルユニット１０４と放射線照射手段１０６とを有するインクジェットヘッド１０７が配置されている。このインクジェットノズルユニット１０４は、少なくとも１つ以上のインクジェットノズルから構成されている。また、成形樹脂基板１０１を固定したステージ１０３に対してインクジェットヘッド１０７を相対移動させる駆動部（図示せず）が設けられている。インクジェットヘッド１０７と駆動部とによってインクジェット塗布装置が構成される。
なお、ここではステージ１０３を固定し、インクジェットヘッド１０７を平行移動させて塗布を行う場合について説明を行うが、これに限られず、ステージ１０３とインクジェットヘッド１０７が相対的に移動させればよい。また、逆にステージ１０３を平行移動させてもよく、あるいは両者をそれぞれ移動させてもよい。
（ｂ）インクジェットヘッド１０７をステージ１０３に対して相対的に平行移動させながら、インクジェットノズルユニット１０４から微小液滴となった放射線硬化性樹脂１０８を成形樹脂基板１０１上に滴下する。続いて、インクジェットノズルユニット１０４の後方に所定間隔で配置された放射線照射手段１０６によって、塗布された放射線硬化性樹脂層に放射線を順次に照射する。
以上の工程によって、放射線硬化性樹脂を塗布し、放射線を照射することができる。
【００７３】
＜インクジェット塗布装置における条件＞
次に、このインクジェット塗布装置における各条件について検討する。
このインクジェットヘッド１０７を用いて、粘度の異なる３種類の放射線硬化性樹脂の塗布及び放射線の照射を行った。この場合において、インクジェットヘッドの成形樹脂基板に対する走査速度を０．５ｍ／ｓに固定して、インクジェットノズルユニットと放射線照射手段との間隔を２０ｍｍ〜１５０ｍｍに設定して塗布を行った。放射線の照射は、照度が約２００ｍＪ／ｃｍ２の設定で紫外線を照射した。この結果について下記の表１に示す。なお、上記の放射線の照射における照度では完全に樹脂は硬化しない。しかし、樹脂の流動そのものをある程度抑制できるレベルである。
【００７４】
それぞれの条件において塗布後の樹脂層の厚みの平均値と、面内の厚みばらつき、および塗布領域の内縁部あるいは外縁部における樹脂のはみ出し程度も確認した。なお、塗布厚みのばらつきとして、±２μｍを合否判定の基準値として設けた。
【００７５】
また、インクジェットヘッドのインクジェットノズルユニットから放射線硬化性樹脂の塗布が行われ、塗布された放射線硬化樹脂にインクジェットヘッドの放射線照射手段から順次に放射線が照射されるまでの時間を算出した。この「塗布後、照射までの時間」は、「ノズルと放射線照射手段の間隔」を「走査速度」で除した値として算出した。
【００７６】
【表１】
2008007564.tif 000020
【００７７】
表１の結果から、樹脂粘度が５ｍＰａ・ｓの樹脂Ａでは、インクジェットノズルと放射線照射手段との間隔が１５０ｍｍの条件では、塗布領域の内縁部、および外縁部ともに塗布した樹脂がはみ出しているのを確認した。また、インクジェットノズルと放射線照射手段との間隔が１２０ｍｍ以下の条件では、厚みばらつきおよび樹脂のはみ出しともに問題なかった。
【００７８】
樹脂粘度２０ｍＰａ・ｓの樹脂Ｂでは、インクジェットノズルユニットと放射線照射手段との間隔が１２０ｍｍ以下の条件において、面内の厚みばらつきも基準値内で樹脂のはみ出しも確認されなかった。インクジェットノズルユニットと放射線照射手段との間隔が１５０ｍｍとなると厚みばらつきが基準値を超え、また塗布領域の外縁部に一部樹脂のはみ出しを確認した。
【００７９】
樹脂粘度５０ｍＰａ・ｓの樹脂Ｃでは、インクジェットノズルユニットと放射線照射手段との間隔が１２０ｍｍ以下の条件で、厚みばらつきも基準値内で樹脂のはみ出しも確認されなかった。インクジェットノズルユニットと放射線照射手段との間隔が１５０ｍｍでは外周部の一部に樹脂のはみ出しが確認されたが、それ以外の場合はほとんど問題がなかった。
【００８０】
以上の結果から、インクジェットノズルで吐出可能な樹脂粘度範囲５ｍＰａ・ｓ〜５０ｍＰａ・ｓにおいて、インクジェットノズルユニットと放射線照射手段との間隔を１２０ｍｍ以下に設定することで、均一な樹脂層の塗布ができることを確認した。さらにインクジェットノズルユニットと放射線照射手段との間隔を５０ｍｍ以下とするとより品質が向上するため望ましい。
【００８１】
＜インクジェットノズルユニットと放射線照射手段との間隔について＞
このインクジェット塗布装置では、インクジェットヘッドにインクジェットノズルユニットと放射線照射手段とを所定間隔で離間させて配置していることを特徴とする。すなわち、放射線硬化性樹脂を塗布後、順次に放射線を照射して硬化させることができる。この場合、塗布された放射線硬化性樹脂の液滴は、流動して隣接する液滴と重なり合うようになる、いわゆるレベリングが生じた後、さらに流動して拡がってしまうため、その後は厚さが次第に減少していく。このインクジェット塗布装置では、塗布後、液滴がレベリングした後に順次に放射線を照射して硬化させる。このため、放射線硬化性樹脂の塗布後、放射線の照射までの時間が重要となる。
【００８２】
そこで、「塗布後、照射までの時間」について検討する。
（ａ）まず、インクジェットノズルの下端から塗布対象物である成形樹脂基板の表面までの距離、すなわちワーキングディスタンスＷＤ（ｍ）と、放射線硬化性樹脂の吐出速度Ｖ（ｍ／ｓ）とする。なお、ワーキングディスタンスＷＤ（ｍ）は、およそ、
０．００１（ｍ）≦  ＷＤ  ≦０．０１（ｍ）
となる。また、放射線硬化性樹脂の吐出速度Ｖ（ｍ／ｓ）は、粘度が５〜５０（ｍＰａ・ｓ）の範囲にある場合には、およそ
１（ｍ／ｓ）≦  Ｖ  ≦６（ｍ／ｓ）
となる。
（ｂ）上記ワーキングディスタンスＷＤと吐出速度Ｖとにより、
Ｔｉ＝ＷＤ／Ｖ      （ｓ）
上記Ｔｉ（ｓ）が放射線硬化性樹脂を吐出してから塗布対象物に付着するまでの時間である。さらに、上記のワーキングディスタンスＷＤ及び吐出速度Ｖの範囲を用いると、付着までの時間Ｔｉは、
０．０００１７（ｓ）≦  Ｔｉ  ≦０．０１（ｓ）
となる。
（ｃ）次に、放射線硬化性樹脂が流動してレベリングするまでの時間Ｔｌに関しては、放射線硬化性樹脂の物性に異存するが、およそ０．０１（ｓ）程度となる。
（ｄ）放射線硬化性樹脂がレベリングした後に放射線を照射して硬化させるためには、
０．０１０１７（ｓ）≦  Ｔｉ＋Ｔｌ  ≦０．０２（ｓ）
となる。
（ｄ）そこで、放射線硬化性樹脂の塗布後、放射線の照射までの時間として、レベリングが生じるまでの時間とすると、
０．０１（ｓ）≦  （塗布後、照射までの時間）  ≦０．０２（ｓ）
と見積もることができる。すなわち、「塗布後、照射までの時間」の下限値としては、およそ０．０１ｓｅｃと見積もることができる。
【００８３】
さらに、「塗布後、照射までの時間」の上限値については、表１を参照すると、およそ０．２４ｓｅｃまでは許容されることがわかる。そこで、「塗布後、照射までの時間」の上限値は実施例の結果から、０．２５ｓｅｃと見積もることができる。
以上の結果から、「塗布後、照射までの時間」は、０．０１ｓｅｃ〜０．２５ｓｅｃの範囲が好ましい。
【００８４】
＜成形樹脂基板に対するインクジェットヘッドの走査速度＞
以上の結果から、均一な樹脂層の形成ができることが分かったが、本発明の実施の形態１における樹脂中間層の厚みは、１０μｍ〜２０μｍの範囲で形成しなければならないので、より塗布厚みが厚くなるように塗布を行わなければならない。そこで、樹脂粘度２０ｍＰａ・ｓの樹脂Ｂを用いて、インクジェットノズルと放射線照射手段の間隔を５０ｍｍに設定した場合において、成形樹脂基板に対するインクジェットヘッドの走査速度を変化させたときの結果を下記の表２に示す。表２では、塗布厚みの変化、厚みばらつき、樹脂のはみだし、塗布後、照射までの時間について示す。
【００８５】
【表２】
2008007564.tif 000021
【００８６】
インクジェットヘッドの成形樹脂基板に対する走査速度を遅くするにつれて、滴下される微少液滴は重なり合うように成形樹脂基板上に塗布される。また、滴下される樹脂の総量は走査速度に反比例する。表２の結果をみても、ほぼ走査速度に反比例して塗布厚みが大きくなっていることが確認できた。また、特に気泡の噛み込みなども見受けられなかった。
【００８７】
このようにインクジェットヘッドの構成を変えずに成形樹脂基板に対するインクジェットヘッドの走査速度を適宜に変化させることによって、ある程度の厚み制御が可能となる。そのため、第１の樹脂中間層、第２の樹脂中間層、第３の樹脂中間層の厚み設計に応じて、この走査速度を微調整することによって、所望の樹脂中間層厚みを実現できる。
【００８８】
また、このインクジェット塗布装置による放射線硬化性樹脂の塗布の後、転写スタンパの情報面の転写工程が続くため、放射線硬化性樹脂の塗布時における放射線の照射量は、完全に硬化する放射線照射量よりも少ない照射量を用いる必要がある。ここでは、放射線照射手段の放射線照度を２００ｍＪ／ｃｍ２程度にした。この条件では、塗布後の放射線硬化性樹脂層表面に軽く粘着性が残ることを確認した。また、図１０（ａ）〜（ｄ）を用いて説明した転写スタンパの情報面の転写工程を用いて、溝転写を行ったところ、元となる転写スタンパの溝深さに対して、転写された放射線硬化性樹脂層の溝深さは約９７％であった。この値は転写性としては十分な値である。
【００８９】
＜インクジェット塗布装置の別の構成例＞
次に、本発明の実施の形態１に係るインクジェット塗布装置の別の構成例について、図９（ａ）及び（ｂ）を用いて説明する。図９（ａ）及び（ｂ）は、塗布対象物に対するインクジェットヘッドの相対移動方向の前方側及び後方側のそれぞれに放射線照射手段を有するインクジェットヘッドの構成を示す概略図である。なお、インクジェットノズルユニットは図８に示した物と同様の構成のものを用いることができる。このインクジェットヘッドを用いて、複数回の重ね塗りをすることで１０μｍ〜２０μｍの厚みを実現することができる。
【００９０】
このインクジェットヘッドは、図９（ａ）及び（ｂ）に示すように、インクジェットノズルユニット９０４とインクジェットノズルユニットの走査方向に対して前方側及び後方側のそれぞれに放射線照射手段９０６を有する。放射線照射手段９０６は、光源である放射線ランプ９０５から発する放射線を成形樹脂基板９０１側に導く経路が２つに分岐し、インクジェットノズルユニットの走査方向に対して前後に配置した。また、放射線照射手段９０６の２つの射出口にはそれぞれシャッタ９０７、９０８が設けられている。このインクジェットヘッドによれば、インクジェットノズルユニットの前後に放射線照射手段が配置されているので、直線状に走査させた場合に、走査方向を反転させる際にもインクジェットヘッド自体を回転させる必要がない。
【００９１】
まず１回目の塗布を行う際（図９（ａ））は、インクジェットノズルユニットの進行方向の前方側の放射線照射手段のシャッタ９０７を閉じ、逆に後方側のシャッタ９０８を開けて、インクジェットノズルの走査方向に対して後方側の放射線照射手段だけを有効にしておく。それによって１回目の塗布及び照射工程を行った後、インクジェットヘッドは先程とは逆方向に成形樹脂基板を走査していく（図９（ｂ））。このとき放射線照射手段は、走査方向に対して前方側のシャッタ９０８を閉じて、後方側のシャッタ９０７を開けて、インクジェットノズルの走査方向に対して後方側の放射線照射手段だけを有効にしておく。この動作を繰り返すことで、数度の重ね塗りが可能となる。
【００９２】
表３に樹脂粘度２０ｍＰａ・ｓの樹脂Ｂを用い、インクジェットノズルユニットとその前後に配置した放射線照射手段との間隔をそれぞれ５０ｍｍに設定した場合における塗布厚みの結果を示す。
【００９３】
【表３】
2008007564.tif 000022
【００９４】
表３の結果より、塗布厚みは重ねた層数分ほぼ比例して厚く塗布できていることを確認した。また特に気泡の噛み込みや、塗布領域の内縁部・外縁部における樹脂のはみ出し等もなかった。また、厚み分布は、重ねて塗布していくので走査回数を増やす程ばらつきは大きくなる傾向にある。しかし、この条件で塗布すれば、厚み約８μｍ〜２３μｍまでの塗布は問題なく実現出来る。
【００９５】
またここでは放射線照射手段における放射線照射量は全ての走査で２００ｍＪ／ｃｍ２一定で実験を行ったが、樹脂層の塗布後の溝転写の工程を考慮すると、このように複数回の塗布及び照射工程を繰り返す場合、少なくとも最後の塗布及び照射工程における放射線の照射量を調整して放射線硬化性樹脂が完全に硬化しない状態にすればよい。
【００９６】
例えば、３回走査する場合、１回目及び２回目の塗布及び照射工程では、放射線を１０００ｍＪ／ｃｍ２と設定し、ほぼ完全に放射線硬化性樹脂を硬化させる。一方、最後の３回目の塗布及び照射工程では、２００ｍＪ／ｃｍ２の照射量にして放射線硬化性樹脂を完全に硬化させずに溝転写を容易にする方法などがある。また、この放射線照射量は放射線出射口に設けられたシャッタの開口率で増減させるのが容易である。
【００９７】
また、例えば、３回走査して３回の塗布及び照射工程を行う場合、１回目及び２回目の塗布及び照射工程では、放射線を１０００ｍＪ／ｍ２と設定し、ほぼ完全に放射線硬化性樹脂を硬化させておく。一方、最後の３回目の塗布及び照射工程では、０ｍＪ／ｃｍ２の照射量、すなわち放射線を照射しないようにしてもよい。この場合、放射線硬化性樹脂の最表面が未硬化のままであるので溝転写を容易にすることができる。この場合にも上述の方法と同様の効果が得られる。
【００９８】
また、複数回の塗布及び照射工程を行って複数種類の樹脂の塗布を行ってもよい。
例えば、成形樹脂基板あるいは第１の情報記録層に対して良好な密着性を有する樹脂Ｅと、転写スタンパに対して良好な剥離性を有する樹脂Ｆで重ね塗りを行った。この層構成にすると、その後の溝転写工程が容易となり好ましい。この場合の塗布結果を表４に示す。
【００９９】
【表４】
2008007564.tif 000023
【０１００】
以上の結果から、放射線硬化性樹脂として２種類の樹脂を用いても、複数回の塗布でほぼ比例して厚みが増えていることが確認された。また、複数回の塗布及び照射工程のうち、最後の樹脂Ｆの塗布及び照射工程において、放射線照射量を完全に硬化しない照射量まで落として塗布を行ってもよい。このように完全硬化させない状態とすることで、その後の溝転写性が良好となるため好ましい。また、樹脂Ｆの塗布及び照射工程で、放射線照射量を０ｍＪ／ｃｍ２、すなわち放射線を照射しないようにしても同様の効果が得られる。
【０１０１】
また、ここでは第１の樹脂中間層の作製工程について説明してきたが、これに限られず、第２の樹脂中間層、第３の樹脂中間層の作製工程に用いてもよい。この場合にも本発明の効果は有効であり、全ての樹脂中間層の作製工程で効果を有する。
【０１０２】
（実施の形態２）
本発明の実施の形態２に係る多層情報記録媒体の製造方法における樹脂中間層の作製工程について、図１２（ａ）〜（ｃ）を用いて説明を行う。この多層情報記録媒体の製造方法では、実施の形態１に係る多層情報記録媒体の製造方法と比較すると、樹脂中間層の作製工程において、
（ａ）樹脂中間層を形成する領域を囲む内周部と外周部とに放射線硬化性樹脂からなる壁部を形成する工程と、
（ｂ）内周部と外周部の壁部に囲まれた領域に放射線硬化性樹脂を塗布し、塗布後、順次に放射線の照射を行う塗布及び照射工程と、
を含むことを特徴とする。
【０１０３】
なお、樹脂中間層の塗布及び照射工程を除く、その他の工程に関しては、実施の形態１に説明した各工程と実質的に同じであるためここでは説明を省略する。また、本発明の効果は樹脂中間層の作製工程によるものであって、その他の工程はどのような工程であっても本発明の効果を狭めるものではない。
【０１０４】
図１２（ａ）〜（ｃ）に本発明の実施の形態２に係る樹脂中間層の作製方法を示す。なお、インクジェットヘッドの構成は、実施の形態１の図９（ａ）及び（ｂ）における構成と同じ構成のものを用いた。
（ａ）上記インクジェットヘッドを用いて、成形樹脂基板１２０１上に形成する樹脂中間層の塗布領域の内周部及び外周部についてリング状に囲む部分に放射線硬化性樹脂の塗布及び照射工程を行う（図１２（ａ））。なお、リング状の壁面１２０２、１２０３の構成は、塗布領域で所望の厚みとなるように、インクジェットヘッドの走査速度を調整するか、あるいは複数回の重ね塗りを行うことで実現できる。本発明の実施の形態１におけるインクジェットヘッドの構成を用いると樹脂の流動が生じる前に硬化をすることが可能であり、均一な厚みの壁面を作製することが可能である。
（ｂ）その後、外周部の壁面１２０２と内周部の壁面１２０３とに囲まれた領域に放射性硬化性樹脂を吐出し、壁面の高さに相当する均一な厚みの樹脂中間層が形成できる。
表５にこの方法により形成した樹脂中間層の厚み測定結果を示す。
【０１０５】
【表５】
2008007564.tif 000024
【０１０６】
樹脂は粘度２０ｍＰａ・ｓの樹脂を用いて、走査速度０．５ｍ／ｓで２回走査して壁面の塗布を行った。壁面の幅は約２００μｍで、厚みは約１５μｍを目標とした。また、放射線の照射は１０００ｍＪ／ｃｍ２で行った。さらに、３回目に走査速度０．３ｍ／ｓで塗布領域全体に樹脂を塗布した。３回目の樹脂の塗布では放射線の照射は行っていない。
【０１０７】
通常、樹脂粘度２０ｍＰａ・ｓの樹脂を１５μｍ厚みに塗布した場合、樹脂が流動することによって、外周端面に盛り上がりが発生するため、面内の厚み分布に大きな変動が現れる。しかし、実施の形態２においては、放射線の照射を行わない状態においても、表５に示すように、面内でばらつき±１．５μｍと良好な厚み分布の結果を得た。
【０１０８】
ここでは粘度２０ｍＰａ・ｓの樹脂でのみ実験を行ったが、実施の形態１で行ったようにインクジェットノズルで吐出できる粘度範囲において、塗布厚みは制御可能であり、本発明の実施の形態２においてもそれは同様である。
【０１０９】
また、ここでは第１の樹脂中間層の作製にのみ言及しているが、その他の樹脂中間層の作製工程にも本発明は有効である。また、保護層の形成工程にも用いることができる。
【産業上の利用可能性】
【０１１０】
本発明のインクジェット塗布装置は、多層情報記録媒体などの多層メディアの工法として有用である。特にＢｌｕ−ｒａｙディスクなどの樹脂層積層プロセスなどにおいて用いることが出来る。
【図面の簡単な説明】
【０１１１】
【図１】本発明の実施の形態１に係るインクジェット塗布装置の構成を示す概略図であると共に、当該インクジェット塗布装置を用いた塗布及び照射工程の一例を示す図である。
【図２】２層型Ｂｌｕ−ｒａｙディスクの構成を示す断面図である。
【図３】（ａ）〜（ｆ）は、金属スタンパの作製工程を示す図である。
【図４】（ａ）〜（ｉ）は、スピンコート法を用いた樹脂中間層、および保護層の作製工程を含む２層ディスクの作製工程を示す図である。
【図５】（ａ）及び（ｂ）は、インクジェットノズルの代表的な構成例を示す断面図である。
【図６】本発明の実施の形態１に係る多層情報記録媒体の構造を示す断面図である。
【図７】（ａ）〜（ｃ）は、インクジェットノズルユニットの構成例を示す図である。
【図８】本発明の実施の形態１におけるインクジェットノズルユニットの構成を示す図である。
【図９】（ａ）及び（ｂ）は、本発明の実施の形態１における複数回の塗布及び照射工程を示す図である。
【図１０】（ａ）〜（ｄ）は、本発明の実施の形態１における樹脂中間層への情報面の転写工程の一例を示す図である。
【図１１】（ａ）及び（ｂ）は、成形樹脂基板とインクジェットノズルユニットとの関係を示す図である。
【図１２】（ａ）〜（ｃ）は、本発明の実施の形態２に係るインクジェット塗布装置を用いた塗布及び照射工程の一例を示す図である。
【符号の説明】
【０１１２】
１０１  成形樹脂基板
１０２  第１の情報記録層
１０３  ステージ
１０４  インクジェットノズルユニット
１０５  放射線遮蔽板
１０６  放射線照射手段
１０７  インクジェットヘッド
１０８  微小液適
１０９  放射線硬化性樹脂
１１０  硬化された放射線硬化性樹脂
２０１  成形樹脂基板
２０２  第１の情報面
２０３  第１の情報記録層
２０４  樹脂中間層
２０５  第２の情報面
２０６  第２の情報記録層
２０７  保護層
３０１  原盤
３０２  感光膜
３０３  露光ビーム
３０４  露光部
３０５  凹凸上のパターン
３０６  記録原盤
３０７  導電性薄膜
３０８  金属板
３０９  転写スタンパ
４０１  成形樹脂基板
４０２  第１の情報記録層
４０３  回転ステージ
４０４  放射線硬化性樹脂Ａ
４０５  放射線照射機
４０６  樹脂層
４０７  転写スタンパ
４０８  回転ステージ
４０９  放射線硬化性樹脂Ｂ
４１０  放射線照射機
４１１  樹脂層
４１２  放射線硬化性樹脂Ｃ
４１３  回転ステージ
４１４  樹脂層
４１５  放射線照射機
４１６  第２の情報記録層
４１７  保護層
５０１  吐出液
５０２  振動素子
５０３  ヒータ
５０４  吐出液
６０１  成形樹脂基板
６０２  第１の情報記録層
６０３  第１の樹脂中間層
６０４  第２の情報記録層
６０５  第２の樹脂中間層
６０６  第３の情報記録層
６０７  第３の樹脂中間層
６０８  第４の情報記録層
６０９  保護層
７０１  インクジェットノズル
７０２  インクジェットノズルユニット
８０１  インクジェットノズル
８０２  インクジェットノズルユニット
８０３  成形樹脂基板
９０１  成形樹脂基板
９０２  第１の情報記録層
９０３  放射線硬化性樹脂
９０４  インクジェットノズルユニット
９０５  放射線照射機
９０６  放射線照射手段
９０７、９０８  シャッタ
１００１  成形樹脂基板
１００２  情報記録層
１００３  放射線硬化性樹脂
１００４  転写スタンパ
１００５  センターボス
１００６  加圧プレート
１００７  真空チャンバ
１００８  真空ポンプ
１００９  放射線照射装置
１１０１  成形樹脂基板
１１０２  塗布照射された領域
１１０３  インクジェットノズルユニット
１１０４  インクジェットノズルユニット
１２０１  成形樹脂基板
１２０２  外縁部の壁面
１２０３  内縁部の壁面
１２０４  放射線照射手段
１２０５  インクジェットノズルユニット
１２０６  放射線照射手段
１２０７  樹脂中間層
【手続補正３】
【補正対象書類名】図面
【補正対象項目名】全図
【補正方法】変更
【補正の内容】
【図１】
2008007564.tif 000025
【図２】
2008007564.tif 000026
【図３】
2008007564.tif 000027
【図４】
2008007564.tif 000028
【図５】
2008007564.tif 000029
【図６】
2008007564.tif 000030
【図７】
2008007564.tif 000031
【図８】
2008007564.tif 000032
【図９】
2008007564.tif 000033
【図１０】
2008007564.tif 000034
【図１１】
2008007564.tif 000035
【図１２】
2008007564.tif 000036
【国際調査報告】
2008007564.tif 000037
2008007564.tif 000038
2008007564.tif 000039
2008007564.tif 000040